(57)【要約】  本発明は、密度≦０．７２ｇ／ｃｍ３を有する単層又は多層二軸延伸ポリプロピレンフィルム、該単層又は多層二軸延伸ポリプロピレンフィルムの製造方法、該単層又は多層二軸延伸ポリプロピレンフィルム中のキャビテーション剤としての少なくとも１種の天然炭酸カルシウムの使用、該単層又は多層二軸延伸ポリプロピレンフィルムを含む物品、並びにその使用に関する。【特許請求の範囲】
【請求項１】
密度≦０．７２ｇ／ｃｍ３を有する単層又は多層二軸延伸ポリプロピレンフィルムであって、フィルムの少なくとも１層は、層の総重量に基づいて７９．０〜９５．０重量％の範囲の量の少なくとも１種のポリプロピレン及び５．０〜２１．０重量％の範囲の量の少なくとも１種の天然炭酸カルシウムを含み、少なくとも１種の天然炭酸カルシウムが、３．２μｍ〜８．０μｍの重量メジアン粒径ｄ５０を有する、単層又は多層二軸延伸ポリプロピレンフィルム。
【請求項２】
フィルムの少なくとも１種のポリプロピレン及び少なくとも１種の天然炭酸カルシウム含有層が、
ａ）  層の総重量に基づいて、８２．０〜９３．０重量％、好ましくは８４．０〜９２．０重量％の範囲の量の少なくとも１種のポリプロピレン、及び／又は
ｂ）  層の総重量に基づいて、７．０〜１８．０重量％、好ましくは８．０〜１６．０重量％の範囲の量の少なくとも１種の天然炭酸カルシウム
を含む、請求項１に記載の単層又は多層二軸延伸ポリプロピレンフィルム。
【請求項３】
少なくとも１種のポリプロピレンが、プロピレンホモポリマー、プロピレンランダムコポリマーであって、好ましくはエチレンとのプロピレンランダムコポリマー、ターポリマーであって、好ましくはエチレン及びブテンとのターポリマーから選択される群から選択され、最も好ましくは少なくとも１種のポリプロピレンが、プロピレンホモポリマーである、請求項１又は２に記載の単層又は多層二軸延伸ポリプロピレンフィルム。
【請求項４】
少なくとも１種のポリプロピレンが、
ａ）  ＩＳＯ  １１３３（２３０℃、２．１６ｋｇ）に従って決定された０．０１〜２０ｇ／１０分、最も好ましくは０．１〜１０ｇ／１０分の範囲のメルトフローレート（ＭＦＲ）、及び／又は
ｂ）  ＩＳＯ  １１８３に従って決定された０．８８０ｇ／ｃｍ３〜０．９２０ｇ／ｃｍ３の範囲、最も好ましくは０．８９０ｇ／ｃｍ３〜０．９１０ｇ／ｃｍ３の範囲の密度
を有する、請求項１から３のいずれか一項に記載の単層又は多層二軸延伸ポリプロピレンフィルム。
【請求項５】
少なくとも１種の天然炭酸カルシウムが、重質天然炭酸カルシウム、好ましくは湿式又は乾式粉砕された天然炭酸カルシウム、最も好ましくは乾式粉砕された天然炭酸カルシウムである、請求項１から４のいずれか一項に記載の単層又は多層二軸延伸ポリプロピレンフィルム。
【請求項６】
少なくとも１種の天然炭酸カルシウムが、大理石及び／又は石灰石及び／又はチョークである、請求項１から５のいずれか一項に記載の単層又は多層二軸延伸ポリプロピレンフィルム。
【請求項７】
少なくとも１種の天然炭酸カルシウムが、
ａ）  ３．５μｍ〜８．０μｍ、より好ましくは３．５μｍ〜７．２μｍ、最も好ましくは４．０μｍ〜６．８μｍの重量メジアン粒径ｄ５０、及び／又は
ｂ）  ≦５０．０μｍ、好ましくは≦４０．０μｍ、最も好ましくは≦３５．０μｍのトップカット粒径ｄ９８、及び／又は
ｃ）  ＩＳＯ  ９２７７に従う窒素及びＢＥＴ法を用いて測定された０．５〜１５０ｍ２／ｇ、好ましくは０．５〜５０ｍ２／ｇ、より好ましくは０．５〜３５ｍ２／ｇ、最も好ましくは０．５〜１５ｍ２／ｇの比表面積（ＢＥＴ）
を有する、請求項１から６のいずれか一項に記載の単層又は多層二軸延伸ポリプロピレンフィルム。
【請求項８】
少なくとも１種の天然炭酸カルシウムが、少なくとも１種の天然炭酸カルシウムの表面上に、
ｉ）  １種以上のリン酸モノエステル及びその塩反応生成物、並びに／又は１種以上のリン酸ジエステル及びその塩反応生成物の、リン酸エステルブレンド、及び／又は
ｉｉ）  少なくとも1種の飽和脂肪族直鎖又は分岐カルボン酸及びその塩反応生成物、及び／又は
ｉｉｉ）  少なくとも１種の脂肪族アルデヒド及び／又はその塩反応生成物、及び／又は
ｉｖ）  置換基に少なくともＣ２からＣ３０までの総炭素原子数を有する直鎖、分岐、脂肪族及び環式基から選択される基によって一置換されたコハク酸無水物からなる少なくとも１種の一置換コハク酸無水物及び／又はそれらの塩反応生成物、及び／又は
ｖ）  少なくとも１種のポリジアルキルシロキサン、及び／又は
ｖｉ）  ｉからｖに従う材料の混合物
を含む処理層を含む表面処理された天然炭酸カルシウムである、請求項１から７のいずれか一項に記載の単層又は多層二軸延伸ポリプロピレンフィルム。
【請求項９】
少なくとも１種の天然炭酸カルシウムの表面上の処理層が、少なくとも１種の飽和脂肪族直鎖又は分岐カルボン酸及びそれらの塩反応生成物を含み、好ましくは少なくとも１種の飽和脂肪族直鎖又は分岐カルボン酸が、ペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコシル酸、リグノセリン酸及び／若しくはそれらの混合物、並びに／又は置換基中に少なくともＣ２からＣ３０までの総炭素原子数を有する直鎖、分岐、脂肪族及び環式基から選択される基で一置換されたコハク酸無水物からなる少なくとも１種の一置換コハク酸無水物及び／若しくはそれらの塩反応生成物からなる群から選択され、最も好ましくは少なくとも１種の天然炭酸カルシウムの表面上の処理層が、ステアリン酸及びその塩性反応生成物を含む、請求項８に記載の単層又は多層二軸延伸ポリプロピレンフィルム。
【請求項１０】
表面処理された天然炭酸カルシウムが、少なくとも１種の天然炭酸カルシウムの総乾燥重量に基づいて、０．０５〜２．３重量％、好ましくは０．１〜２．０重量％、より好ましくは０．１〜１．９重量％、最も好ましくは、０．１５〜１．８重量％の量で処理層を含む、請求項８又は９に記載の単層又は多層二軸延伸ポリプロピレンフィルム。
【請求項１１】
フィルムの少なくとも１種のポリプロピレン及び天然炭酸カルシウム含有層が、キャビテーション剤、特にポリマーキャビテーション剤から選択されるもの、好ましくは、熱可塑性ポリマー、より好ましくは架橋剤で架橋されたものであって、ポリケトン、ポリスルホン、フルオロポリマー、好ましくはポリテトラフルオロエチレン、ポリアセタール、アイオノマー、アクリル樹脂、好ましくはポリメチルメタクリレート、ポリスチレン樹脂、ポリウレタン、ポリアミド、ポリカーボネート、ポリアクリロニトリル、ポリエチレンテレフタレート、ポリブチレンテレフタレート、並びにそれらの共重合樹脂及び混合物からなる群から選択される熱可塑性ポリマー、並びに／又は無機キャビテーション剤であって、好ましくは無機充填剤（少なくとも１種の天然炭酸カルシウムとは異なる）、顔料、中実微小球、中空微小球、金属、及びそれらの混合物から選択される無機キャビテーション剤、酸化防止剤、酸捕捉剤、加工助剤、帯電防止添加剤、押出助剤、核形成剤、光安定剤、光学的光沢剤、青色染料、ブロッキング防止剤、白色顔料及びそれらの混合物、を含む群から選択される少なくとも１種の添加剤をさらに含み、少なくとも１種の添加剤が、少なくとも１種のポリプロピレンに分散されている、請求項１から１０のいずれか一項に記載の単層又は多層二軸延伸ポリプロピレンフィルム。
【請求項１２】
フィルムの少なくとも１種のポリプロピレン及び少なくとも１種の天然炭酸カルシウム含有層が、層の総重量に基づいて、０．１〜３０．０重量％、好ましくは２．０〜２５．０重量％、より好ましくは４．０〜２２．０重量％、さらにより好ましくは５．０〜２０．０重量％、さらにより好ましくは６．０〜１７重量％、最も好ましくは８．０〜１５．０重量％の範囲の量で少なくとも１種の添加剤を含む、請求項１１に記載の単層又は多層二軸延伸ポリプロピレンフィルム。
【請求項１３】
フィルム、好ましくはフィルムの少なくとも１種のポリプロピレン及び少なくとも１種の天然炭酸カルシウム含有層が、
ａ）  ≦０．７０ｇ／ｃｍ３、好ましくは≦０．６８ｇ／ｃｍ３、より好ましくは≦０．６５ｇ／ｃｍ３、さらにより好ましくは０．４０〜０．６５ｇ／ｃｍ３の範囲、最も好ましくは０．５０〜０．６５ｇ／ｃｍ３の範囲、例えば、≧０．４と＜０．６７２ｇ／ｃｍ３との間の範囲の密度、及び／又は
ｂ）  ≧４０％、好ましくは≧５５％、さらにより好ましくは≧６０％、最も好ましくは≧６５％の不透明度
を有する、請求項１から１２のいずれか一項に記載の単層又は多層二軸延伸ポリプロピレンフィルム。
【請求項１４】
単層又は多層二軸延伸ポリプロピレンフィルムを製造する方法であって、
ａ）  少なくとも１種のポリプロピレン及び少なくとも１種の天然炭酸カルシウムを含む組成物を提供する工程、及び
ｂ）  工程ａ）の組成物からフィルムを形成する工程、及び
ｃ）  工程ｂ）で得られたフィルムを、縦方向（ＭＤ）及び横方向（ＴＤ）に任意の順序で延伸する工程であって、縦方向又は横方向における延伸が、逐次的に又は同時に行われ、少なくとも１種の天然炭酸カルシウムが、３．２μｍ〜８．０μｍの重量メジアン粒径ｄ５０を有する、方法。
【請求項１５】
工程ａ）で提供される組成物が、少なくとも１種のポリプロピレン及び少なくとも１種の天然炭酸カルシウムを混合及び／又は混練して混合物を形成し、得られた混合物を連続的にペレット化することによって得られるマスターバッチである、請求項１４に記載の方法。
【請求項１６】
工程ａ）で提供される組成物が、マスターバッチの総重量に基づいて、＞３０と８５重量％との間、好ましくは３５〜８０重量％、より好ましくは４０〜７５重量％の量で少なくとも１種の天然炭酸カルシウム含むマスターバッチである、請求項１４又は１５に記載の方法。
【請求項１７】
工程ａ）で提供される組成物が、少なくとも１種のポリプロピレン及び少なくとも１種の天然炭酸カルシウムを混合及び／又は混練して混合物を形成し、得られた混合物を連続的にペレット化することによって得られる複合物である、請求項１４に記載の方法。
【請求項１８】
方法の工程ａ）及びｂ）が同時に実施され、好ましくは、少なくとも１種のポリプロピレン及び少なくとも１種の天然炭酸カルシウムを押出機に直接添加して工程ｂ）を実施する、、請求項１４に記載の方法。
【請求項１９】
工程ａ）の少なくとも１種のポリプロピレン及び少なくとも１種の天然炭酸カルシウムを含む組成物が、少なくとも１種の天然炭酸カルシウムを、少なくとも１種のポリプロピレンの重合過程に、好ましくはその前又は後に、加えることによって得られる、請求項１４に記載の方法。
【請求項２０】
密度≦０．７２ｇ／ｃｍ３を有する単層又は多層二軸延伸ポリプロピレンフィルムにおけるキャビテーション剤としての、少なくとも１種の天然炭酸カルシウムの使用であって、少なくとも１種の天然炭酸カルシウムが、３．２μｍ〜８．０μｍの重量メジアン粒径ｄ５０を有する、使用。
【請求項２１】
請求項１から１３のいずれか一項に記載の単層又は多層二軸延伸ポリプロピレンフィルムを含む物品であって、物品が、花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、好ましくは感圧テープ、箱用ガムテープ、マスキングテープ、積層金属化パンフレットカタログ、印刷積層板、カートンボックス、化粧箱、レストランメニュー、電気製品、例えば、ケーブル絶縁材及びコンデンサからなる群から選択される該物品。
【請求項２２】
花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、好ましくは感圧テープ、箱用ガムテープ、マスキングテープ、積層金属化パンフレットカタログ、印刷積層板、カートンボックス、化粧箱、レストランメニュー、電気製品、例えば、ケーブル絶縁材及びコンデンサにおける、請求項１から１３のいずれか一項に記載の単層又は多層二軸延伸ポリプロピレンフィルムの使用。
【発明の詳細な説明】
【技術分野】
【０００１】
本発明は、密度が≦０．７２ｇ／ｃｍ３の単層又は多層二軸延伸ポリプロピレンフィルム、単層又は多層二軸延伸ポリプロピレンフィルムの製造方法、単層又は多層二軸延伸ポリプロピレンフィルムにおけるキャビテーション剤としての少なくとも１種の天然炭酸カルシウムの使用、単層又は多層二軸延伸ポリプロピレンフィルムを含む物品及びその使用に関する。
【背景技術】
【０００２】
二軸延伸ポリプロピレン（ＢＯＰＰ）フィルムは、配向ポリプロピレンフィルムとしても知られているが、包装製品、例えば、食品包装、包装袋、可撓性包装及びキャンディーバー包装、ラッピング、フィルム、例えば、収縮性フィルム、剥離フィルム、ツイストフィルム、マットフィルム、非電気コンデンサ膜、ラベル、織物、文房具、フォトアルバム、封筒、窓、カタログ、マニュアル、地図、オーディオ／ビデオカセット、工業用テープ、例えば、感圧テープ、箱用ガムテープ、マスキングテープ、積層金属化パンフレットカタログ、印刷積層板、カートンボックス、化粧箱、レストランメニュー、電気製品、例えば、ケーブル絶縁材及びコンデンサ等の幅広い技術用途で使用される。
【０００３】
キャビテーション剤の添加により低密度の物品を製造できることはよく知られている。例えば、空隙は、マトリックスポリマー中に約５〜約５０重量％の小さな有機又は無機剤又は「内包物」（当技術分野では「ボイド形成」剤又は「キャビテーション」剤と呼ばれる）を組み込み、少なくとも１つの方向に伸張することによってポリマーを配向することによって得られる。延伸の間に、ボイド形成剤の周囲に小さな空隙又は微小空隙が形成される。ポリマーフィルムに空隙が導入されると、得られる空隙フィルムは非空隙フィルムより低い密度を有するだけでなく、不透明になり紙様の表面を発現させる。この表面には、印刷性が向上する利点もある。即ち、表面は、非空隙フィルムよりも実質的に大きな容量で多くのインクを受容することができる。どちらの場合でも、物品中の小さなキャビテーション／孔の生成は、密度の低下、不透明度及び絶縁特性の増加、及び空隙による光の散乱のために、別個のＵＶ吸収剤を必要とせずに固有のＵＶ遮断をもたらす。微小空隙含有物品は、特にそのような物品が、例えば、ラベル等の包装用途に使用される場合に、全体的なフィルムコストがより低くなり、分離／リサイクル性がより容易になるというさらなる利点を有する（例えば、ＵＳ７２９７７５５Ｂ２号を参照）。
【０００４】
原理的には、空隙の形成は、縦延伸の間のポリマーとボイド形成剤との間の界面における微小亀裂の発生に基づく。その後の横延伸の間に、これらの微細な縦方向の亀裂は裂開して、空気で満たされた閉じた中空空間を形成する。したがって、同時配向中の空隙の発生は、連続配向中よりも不均衡に困難であると思われる。事実、ＣａＣＯ３又はＰＢＴのような一般的な、ポリプロピレン中で非相溶性の粒子は、同時配向中に空隙を全く生じないか、又は選択的な粒子形状又は粒子サイズのみでそれらを生成することは明らかである（例えば、ＷＯ０３／０３３５７４号参照）。したがって、この方法のために、発泡剤によって空隙を生成する代替技術が開発された。
【０００５】
当技術分野では、有機又は無機充填材料、特に炭酸カルシウム含有充填材を添加することによって、ポリプロピレンフィルムの機械的特性及び光学的特性を改良するためのいくつかの試みがなされてきた。
【０００６】
例えば、ＵＳ２０１３／００８６８７４Ａ１号は、ポリプロピレン及び各々コア層材料の重量に基づいて２重量％〜３０重量％の炭酸カルシウム及び０．５重量％〜２０重量％の白色化剤を含む第１及び第２の面を有する少なくとも１つのコア層と、コア層の第１及び第２の面の各々に接着された少なくとも１つのスキン層とを含む、不透明で、空洞化された配向ポリプロピレンフィルムについて言及する。ＷＯ２０１１／０６８７２８Ａ１号は、空洞化されたコア層、２つのスキン層、及びコア層とスキン層の１つに介在する少なくとも１つの結合層を含む多層不透明フィルムに関する。ＷＯ０３／０３３５７４Ａ１号は、その少なくとも１層に粒子を含む同時配向ポリオレフィンフィルムについて言及し、粒子は、流延ポリオレフィンがＭＤ及びＴＤの両方で同時に延伸されるとき、かつ粒子が、（ｉ）少なくとも２の平均アスペクト比ｘ／ｙ及び約３μｍを超える最も長い粒子寸法の平均サイズ、及び／又は（ii）約１の平均アスペクト比、狭いサイズ分布、約３〜約１０μｍの平均粒径を有し、サイズが約１２μｍを超える粒子を実質的に含まない粒子を含むときに、空隙の開始を引き起こすために前記層と非相溶性である。ボイド形成剤は、好ましくは雲母のような平坦な板状材料である。
【０００７】
ＷＯ２０１０／０３９３７５Ａ１号は、ポリプロピレン、キャビテーション剤を含むポリプロピレン、及び単延伸高密度ポリエチレンの少なくとも１つを有する第1の層を少なくとも含むフィルムに関し、第１の層は、０．２〜０．９６ｇ／ｃｍ３の範囲の密度及び約０．５〜８０μｍの範囲の厚さを有し、フィルムは、０．２３６ｃｍ×ｋｇｆ／μｍ以下の衝撃強度を有する。第１層又は第３層のキャビテーション剤は、ポリブチレンテレフタレート、環状オレフィンコポリマー、ガラス球、沈降炭酸カルシウム、炭酸カルシウム−マグネシウム、ドロマイト、ケイ酸塩、硫酸バリウム、カーボンブラック、スレートパウダー、パールホワイト、シリカ、水和アルミナ、カオリン、珪藻土、雲母、及びタルクの少なくとも１つを含み、キャビテーション剤は、約０．５〜約１５μｍの粒径を有する。
【０００８】
ＵＳ５，８７６，８５７号は、ポリプロピレン又はポリプロピレン混合物を含む基層と、オレフィン性ポリマーを含む少なくとも１つの最上層とを含む同時押出二軸延伸フィルムについて言及する。最上層は、無機粒子及び／又は有機粒子と第３級脂肪族アミンとの組合せを含む。
【０００９】
ＵＳ５，４９８，４４７号は、構造ＫＺＤに基層Ｋ、中間層Ｚ及び外層Ｄを含む多層ポリプロピレンフィルムについて言及する。基層は、プロピレンポリマー又はプロピレンポリマー混合物及び充填剤を含む。中間層は、プロピレンポリマー又はプロピレンポリマー混合物及び顔料を含む。外層はヒートシール可能であり、無機粒子及び／又は有機粒子と第３級脂肪族アミンとの組合せを含有する。ＵＳ５，３２６，６２５号は、コア層と、コア層の一方又は両方の側に位置する中間層と、中間層又はコア層の一方又は両方の側に位置する最上層とを含む、シール可能で不透明な二軸延伸多層ポリプロピレンフィルムについて言及し、コア層はポリプロピレンポリマー又はポリプロピレン混合物及び１〜２μｍの平均粒径を有する炭酸カルシウムを含有する。
【００１０】
マーチン・ブルンナー（Ｍａｒｔｉｎ  Ｂｒｕｎｎｅｒ）ら、Ｃａｖｉｔａｔｉｏｎ  ａｎｄ  Ｇｌｏｓｓ、Ｐａｃｋａｇｉｎｇ  Ｆｉｌｍｓ  ３−２０１３、６〜８頁は、二軸延伸ポリプロピレンフィルムについて言及する。特に、０．５ｇ／ｃｍ３の最低密度を得るために炭酸カルシウムの最適化された平均粒径は、約２．５〜３ミクロンであると述べられている。
【００１１】
しかし、既存のフィルムよりも良好な性能を提供するＢＯＰＰフィルム、特に高い不透明度と組み合わせて低密度を提供するＢＯＰＰフィルムに対する継続的な必要性が存在する。
【００１２】
したがって、高い不透明度と組み合わせて低密度を提供するＢＯＰＰフィルムの提供は、当業者にとって興味深いままである。特に、微細な炭酸カルシウム、即ち、＜３．２μｍの重量メジアン粒径ｄ５０を有する炭酸カルシウムを含む従来のＢＯＰＰフィルムと比較して、より高い不透明度と組み合わせてより低密度を提供するＢＯＰＰフィルムを提供することが望ましい。さらに、ＢＯＰＰ膜の機械的特性及びさらなる光学的特性を高レベルに保つことが望ましい。
【先行技術文献】
【特許文献】
【００１３】
【特許文献１】米国特許第７，２９７，７５５号明細書
【特許文献２】国際公開第２００３／０３３５７４号
【特許文献３】米国特許出願公開第２０１３／００８６８７４号明細書
【特許文献４】国際公開第２０１１／０６８７２８号
【特許文献５】国際公開第２００３／０３３５７４号
【特許文献６】国際公開第２０１０／０３９３７５号
【特許文献７】米国特許第５，８７６，８５７号明細書
【特許文献８】米国特許第５，４９８，４４７号明細書
【特許文献９】米国特許第５，３２６，６２５号明細書
【非特許文献】
【００１４】
【非特許文献１】マーチン・ブルンナーら、Ｃａｖｉｔａｔｉｏｎ  ａｎｄ  Ｇｌｏｓｓ、Ｐａｃｋａｇｉｎｇ  Ｆｉｌｍｓ  ３−２０１３、６〜８頁
【発明の概要】
【発明が解決しようとする課題】
【００１５】
したがって、低密度を有する二軸延伸ポリプロピレン（ＢＯＰＰ）フィルムを提供することが本発明の目的である。キャビテーション剤として３．２μｍの重量メジアン粒径ｄ５０を有する炭酸カルシウムを使用して、ＢＯＰＰフィルム又は対応する層で典型的に達成される密度より低い密度を有する二軸延伸ポリプロピレンフィルム又は対応する層を提供することも望ましいであろう。したがって、密度０．７２ｇ／ｃｍ３未満を有する二軸延伸ポリプロピレンフィルム又は層を提供することが望ましいであろう。それに加えて、不透明な外観を有する二軸延伸ポリプロピレンフィルム又は層を提供することも望ましいであろう。特に、キャビテーション剤として＜３．２μｍの重量メジアン粒径ｄ５０を有する炭酸カルシウムを使用して、ＢＯＰＰフィルム又は対応する層について典型的に達成される不透明度より高い不透明度を有する二軸延伸ポリプロピレンフィルム又は対応する層を提供することが望ましいであろう。良好な機械的特性及びさらなる光学特性を有する二軸延伸ポリプロピレンフィルム又は層を提供することも望ましいであろう。
【００１６】
本発明の別の目的は、二軸延伸ポリプロピレンフィルム又は層のための無機キャビテーション剤の提供である。ポリプロピレンフィルム／層用途において良好な分散特性及び配合性能を示す、二軸延伸ポリプロピレンフィルム又は層のための無機キャビテーション剤を提供することもまた望ましいであろう。フィルム又は層に低密度及び高い不透明度を付与する二軸延伸ポリプロピレンフィルム又は層のための無機キャビテーション剤を提供することもまた望ましいであろう。引張強度、破断点伸び又は弾性率等の良好な機械的特性を付与する二軸延伸ポリプロピレンフィルム又は層のための無機キャビテーション剤を提供することも望ましいであろう。
【課題を解決するための手段】
【００１７】
前述の目的及び他の目的は、独立請求項に記載された主題によって解決される。
【００１８】
本発明の一態様によれば、密度≦０．７２ｇ／ｃｍ３を有する単層又は多層二軸延伸ポリプロピレンフィルムが提供され、フィルムの少なくとも１層は、層の総重量に基づいて、７９．０〜９５．０重量％の範囲の量の少なくとも１種のポリプロピレン及び５．０〜２１．０重量％の範囲の量の少なくとも１種の天然炭酸カルシウムを含み、少なくとも１種の天然炭酸カルシウムは、３．２μｍ〜８．０μｍの重量メジアン粒径ｄ５０を有する。
【００１９】
さらなる態様によれば、単層又は多層二軸延伸ポリプロピレンフィルムを製造する方法が提供され、該方法は、
ａ）  少なくとも１種のポリプロピレン及び少なくとも１種の天然炭酸カルシウムを含む組成物を提供する工程、及び
ｂ）  工程ａ）の組成物からフィルムを形成する工程、及び
ｃ）  工程ｂ）で得られたフィルムを、縦方向（ＭＤ）及び横方向（ＴＤ）に任意の順序で延伸する工程であって、縦方向又は横方向前記の延伸が、逐次的に又は同時に行われ、少なくとも１種の天然炭酸カルシウムが、３．２μｍ〜８．０μｍの重量メジアン粒径ｄ５０を有する。
【００２０】
本発明のさらに別の態様によれば、本明細書で定義される密度≦０．７２ｇ／ｃｍ３を有する単層又は多層二軸延伸ポリプロピレンフィルムにおけるキャビテーション剤としての少なくとも１種の天然炭酸カルシウムの使用が提供され、少なくとも１種の天然炭酸カルシウムは、３．２μｍ〜８．０μｍの重量メジアン粒径ｄ５０を有する。
【００２１】
本発明のさらに別の態様によれば、本明細書で定義される単層又は多層二軸延伸ポリプロピレンフィルムを含む物品が提供され、物品は花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、好ましくは感圧テープ、箱用ガムテープ、マスキングテープ、積層金属化パンフレットカタログ、印刷積層板、カートンボックス、化粧箱、レストランメニュー、電気製品、例えば、ケーブル絶縁材及びコンデンサからなる群から選択される。
【００２２】
本発明のさらに別の態様によれば、花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、好ましくは感圧テープ、箱用ガムテープ、マスキングテープ、積層金属化パンフレットカタログ、印刷積層板、カートンボックス、化粧箱、レストランメニュー、電気製品、例えば、ケーブル絶縁材及びコンデンサにおける、本明細書で定義される単層又は多層二軸延伸ポリプロピレンフィルムの使用が提供される。
【００２３】
本発明の有利な実施形態は、本明細書に定義され、対応する従属請求項においても定義される。
【００２４】
本発明の一実施形態によれば、フィルムの少なくとも１種のポリプロピレン及び少なくとも１種の天然炭酸カルシウム含有層は、ａ）層の総重量に基づいて、８２．０〜９３．０重量％、好ましくは８４．０〜９２．０重量％の範囲の量の少なくとも１種のポリプロピレン、及び／又はｂ）層の総重量に基づいて、７．０〜１８．０重量％、好ましくは８．０〜１６．０重量％の範囲の量の少なくとも１種の天然炭酸カルシウムを含む。
【００２５】
別の実施形態によれば、少なくとも１種のポリプロピレンは、プロピレンホモポリマー、プロピレンランダムコポリマーであって、好ましくはエチレンとのプロピレンランダムコポリマー、ターポリマーであって、好ましくはエチレン及びブテンとのターポリマーから選択される群から選択され、最も好ましくは少なくとも１種のポリプロピレンはプロピレンホモポリマーである。
【００２６】
さらに別の実施形態によれば、少なくとも１種のポリプロピレンは、ａ）ＩＳＯ  １１３３（２３０℃、２．１６ｋｇ）に従って決定された０．０１〜２０ｇ／１０分、最も好ましくは０．１〜１０ｇ／１０分の範囲のメルトフローレート（ＭＦＲ）、及び／又はｂ）ＩＳＯ  １１８３に従って決定された０．８８０ｇ／ｃｍ３〜０．９２０ｇ／ｃｍ３、最も好ましくは０．８９０ｇ／ｃｍ３〜０．９１０ｇ／ｃｍ３の範囲の密度を有する。
【００２７】
一実施形態によれば、少なくとも１種の天然炭酸カルシウムは、重質天然炭酸カルシウム、好ましくは湿式又は乾式粉砕された天然炭酸カルシウム、最も好ましくは乾式粉砕された天然の炭酸カルシウムである。
【００２８】
別の実施形態によれば、少なくとも１種の天然炭酸カルシウムは、大理石及び／又は石灰石及び／又はチョークである。
【００２９】
さらに別の実施形態によれば、少なくとも１種の天然炭酸カルシウムは、ａ）３．５μｍ〜８．０μｍ、より好ましくは３．５μｍ〜７．２μｍ、最も好ましくは４．０μｍ〜６．８μｍの重量メジアン粒径ｄ５０、及び／又はｂ）≦５０．０μｍ、好ましくは≦４０．０μｍ、最も好ましくは≦３５．０μｍのトップカット粒径ｄ９８、及び／又はｃ）ＩＳＯ  ９２７７に従う窒素及びＢＥＴ法を用いて測定された０．５〜１５０ｍ２／ｇ、好ましくは０．５〜５０ｍ２／ｇ、より好ましくは０．５〜３５ｍ２／ｇ、最も好ましくは０．５〜１５ｍ２／ｇの比表面積（ＢＥＴ）を有する。
【００３０】
一実施形態によれば、少なくとも１種の天然炭酸カルシウムは、少なくとも１種の天然炭酸カルシウムの表面上に、ｉ）１種以上のリン酸モノエステル及びその塩反応生成物、並びに／又は１種以上のリン酸ジエステル及びその塩反応生成物の、リン酸エステルブレンド、及び／又はｉｉ）少なくとも1種の飽和脂肪族直鎖又は分岐カルボン酸及びその塩反応生成物、及び／又はｉｉｉ）少なくとも１種の脂肪族アルデヒド及び／又はその塩反応生成物、及び／又はｉｖ）置換基に少なくともＣ２からＣ３０までの総炭素原子数を有する直鎖、分岐、脂肪族及び環式基から選択される基によって一置換されたコハク酸無水物からなる少なくとも１種の一置換コハク酸無水物及び／又はそれらの塩反応生成物、及び／又はｖ）少なくとも１種のポリジアルキルシロキサン、及び／又はｖｉ）ｉからｖに従う材料の混合物を含む処理層を含む表面処理された天然炭酸カルシウムである。
【００３１】
別の実施形態によれば、少なくとも１種の天然炭酸カルシウムの表面上の処理層は、少なくとも１種の飽和脂肪族直鎖又は分岐カルボン酸及びそれらの塩反応生成物を含み、好ましくは少なくとも１種の飽和脂肪族直鎖又は分岐カルボン酸は、ペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコシル酸、リグノセリン酸及び／若しくはそれらの混合物、並びに／又は置換基中に少なくともＣ２からＣ３０までの総炭素原子数を有する直鎖、分岐、脂肪族及び環式基から選択される基で一置換されたコハク酸無水物からなる少なくとも１種の一置換コハク酸無水物及び／若しくはそれらの塩反応生成物からなる群から選択され、最も好ましくは少なくとも１種の天然炭酸カルシウムの表面上の処理層はステアリン酸及びその塩性反応生成物を含む。
【００３２】
さらに別のものによれば、表面処理された天然炭酸カルシウムは、少なくとも１種の天然炭酸カルシウムの総乾燥重量に基づいて、０．０５〜２．３重量％、好ましくは０．１〜２．０重量％、より好ましくは０．１〜１．９重量％、最も好ましくは、０．１５〜１．８重量％の量で処理層を含む。
【００３３】
一実施形態によれば、フィルムの少なくとも１種のポリプロピレン及び天然炭酸カルシウム含有層は、キャビテーション剤、特にポリマーキャビテーション剤から選択されるもの、好ましくは、熱可塑性ポリマー、より好ましくは架橋剤で架橋されたものであって、ポリケトン、ポリスルホン、フルオロポリマー、好ましくはポリテトラフルオロエチレン、ポリアセタール、アイオノマー、アクリル樹脂、好ましくはポリメチルメタクリレート、ポリスチレン樹脂、ポリウレタン、ポリアミド、ポリカーボネート、ポリアクリロニトリル、ポリエチレンテレフタレート、ポリブチレンテレフタレート、並びにそれらの共重合樹脂及び混合物からなる群から選択される熱可塑性ポリマー、並びに／又は無機キャビテーション剤であって、好ましくは無機充填剤（少なくとも１種の天然炭酸カルシウムとは異なる）、顔料、中実微小球、中空微小球、金属、及びそれらの混合物から選択される無機キャビテーション剤、酸化防止剤、酸捕捉剤、加工助剤、帯電防止添加剤、押出助剤、核形成剤、光安定剤、光学的光沢剤、青色染料、ブロッキング防止剤、白色顔料及びそれらの混合物を含む群から選択される少なくとも１種の添加剤をさらに含み、少なくとも１種の添加剤が、少なくとも１種のポリプロピレンに分散されている。
【００３４】
別の実施形態によれば、フィルムの少なくとも１種のポリプロピレン及び少なくとも１種の天然炭酸カルシウム含有層は、層の総重量に基づいて、０．１〜３０．０重量％、好ましくは２．０〜２５．０重量％、より好ましくは４．０〜２２．０重量％、さらにより好ましくは５．０〜２０．０重量％、さらにより好ましくは６．０〜１７重量％、最も好ましくは８．０〜１５．０重量％の範囲の量で少なくとも１種の添加剤を含む。
【００３５】
さらに別の実施形態によれば、フィルム、好ましくはフィルムの少なくとも１種のポリプロピレン及び少なくとも１種の天然炭酸カルシウム含有層は、ａ）≦０．７０ｇ／ｃｍ３、好ましくは≦０．６８ｇ／ｃｍ３、より好ましくは≦０．６５ｇ／ｃｍ３、さらにより好ましくは０．４０〜０．６５ｇ／ｃｍ３の範囲、最も好ましくは０．５０〜０．６５ｇ／ｃｍ３の範囲、例えば、≧０．４と＜０．６７２ｇ／ｃｍ３との間の密度、及び／又はｂ）≧４０％、好ましくは≧５５％、さらにより好ましくは≧６０％、最も好ましくは≧６５％の不透明度を有する。
【００３６】
本方法の一実施形態によれば、工程ａ）で提供される組成物は、少なくとも１種のポリプロピレン及び少なくとも１種の天然炭酸カルシウムを混合及び／又は混練して混合物を形成し、得られた混合物を連続的にペレット化することによって得られるマスターバッチである。
【００３７】
本方法の別の実施形態によれば、工程ａ）で提供される組成物は、マスターバッチの総重量に基づいて、＞３０と８５重量％との間、好ましくは３５〜８０重量％、より好ましくは４０〜７５重量％の量で少なくとも１種の天然炭酸カルシウム含むマスターバッチである。
【００３８】
本方法の別の実施形態によれば、工程ａ）で提供される組成物は、少なくとも１種のポリプロピレン及び少なくとも１種の天然炭酸カルシウムを混合及び／又は混練して混合物を形成し、得られた混合物を連続的にペレット化することによって得られる複合物である。
【００３９】
本方法のさらに別の実施形態によれば、方法の工程ａ）及びｂ）は同時に実施され、好ましくは、少なくとも１種のポリプロピレン及び少なくとも１種の天然炭酸カルシウムを押出機に直接添加して工程ｂ）を実施する。
【００４０】
本方法の一実施形態によれば、工程ａ）の少なくとも１種のポリプロピレン及び少なくとも１種の天然炭酸カルシウムを含む組成物は、少なくとも１種の天然炭酸カルシウムを、少なくとも１種のポリプロピレンの重合過程に、好ましくはその前又は後に、加えることによって得られる。
【００４１】
少なくとも１種のポリプロピレン及び少なくとも１種の炭酸カルシウム、及び存在する場合には他の任意の添加剤は、適切なミキサー、例えば、ヘンシェルミキサー、スーパーミキサー、タンブラー型ミキサー等を使用して混合することができる。別の実施形態によれば、方法の工程ａ）及びｂ）は同時に実施され、好ましくは、少なくとも１種のポリプロピレン及び少なくとも１種の炭酸カルシウムを押出機に直接添加して工程ｂ）を実施する。さらに別の実施形態によれば、工程ａ）の少なくとも１種のポリプロピレン及び少なくとも１種の炭酸カルシウムを含む組成物は、少なくとも１種の炭酸カルシウムを、少なくとも１種のポリプロピレンの重合過程に、好ましくはその前又は後に、加えることによって得られる。
【発明を実施するための形態】
【００４２】
本発明の目的に関し、以下の用語は以下の意味を有することを理解すべきである。
【００４３】
「二軸延伸」ポリプロピレンフィルムという用語は、フィルムが二軸延伸フィルムであること、即ち、フィルムが縦方向（ＭＤ）及び横方向（ＴＤ）に延伸処理を受けて、それによって二軸延伸ポリマーが得られることを示す。
【００４４】
本発明の意味における「フィルム」は、その長さ及び幅と比較して小さい中央値厚さを有する材料のシート又は層である。例えば、「フィルム」という用語は、３．２〜５００μｍ、好ましくは４〜４００μｍ、より好ましくは５〜３００μｍ、最も好ましくは６〜２５０μｍ、例えば、８〜１５０μｍの中央値厚さを有する材料のシート又は層を指すことができる。フィルムは単層又は多層フィルムの形態である。
【００４５】
「単層」フィルムとは、１層のみからなるフィルムを指す。「多層」フィルムとは、互いに隣接している２〜１０層、好ましくは３層のような２以上の層からなるフィルムを指す。多層フィルムが３層フィルムである場合、フィルムはフィルム構造Ａ−Ｂ−Ａ又はＡ−Ｂ−Ｃを有することができる。多層フィルムにおいて、コア層は空隙を有することが好ましい。
【００４６】
本発明の要旨における「天然炭酸カルシウム」という用語は、石灰石若しくはチョークのような堆積岩から、又は変成大理石の岩石から採掘され、粉砕、篩い分け及び／又は乾式若しくは湿式での細分化のような処理を通して、例えば、サイクロン又は分級機により処理される天然形態の炭酸カルシウムを指す。本発明の一実施形態では、天然炭酸カルシウムは、大理石、チョーク、石灰石及びそれらの混合物を含む群から選択される。
【００４７】
本発明の意味における「低密度」という用語は、≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３の範囲、例えば、≧０．４から＜０．６２ｇ／ｃｍ３までの範囲の密度を有する単層又は多層二軸延伸ポリプロピレンフィルム、又は対応する層を指す。
【００４８】
本発明の目的に関し、「高い不透明度」という用語は、≧４０％、好ましくは≧５５％、さらにより好ましくは≧６０％、最も好ましくは≧６５％の不透明度を有する単層又は多層二軸延伸ポリプロピレンフィルム又は対応する層を指す。
【００４９】
「ポリマー組成物」という用語は、ポリマー製品の製造に使用することができる少なくとも１種の添加剤（例えば、少なくとも１種の充填剤）と少なくとも１種のポリプロピレン材料とを含む複合材料を指す。
【００５０】
「ポリマーマスターバッチ」（＝又は「マスターバッチ」）という用語は、比較的高い、好ましくは（組成物の総重量に基づいて）少なくとも３０重量％又は３０重量％の充填剤含有率を有する組成物に関する。より高い充填剤含有率を達成するために、加工中に「ポリマーマスターバッチ」を未充填又は低充填ポリプロピレンに添加することができる。それにもかかわらず、比較的低い、好ましくは（組成物の総重量に基づいて）３０重量％未満の充填剤含有率を有する、先に定義されたような「ポリマー組成物」（＝又は「組成物」）であり、しばしば「ポリマー複合物」（＝又は「複合物」）とも呼ばれる「ポリマー組成物」（＝又は「組成物」）は、ポリマー製品の製造に直接使用することもできる。したがって、本明細書で使用される「ポリマー組成物」（＝組成物）という用語は、「ポリマーマスターバッチ」及び「ポリマー複合物」の両方を含む。
【００５１】
本発明の意味における炭酸カルシウムの「比表面積」（ｍ２／ｇで表される）という用語は、吸着ガスとして窒素を用いるＢＥＴ法を用いて決定され、それは当業者に周知である（ＩＳＯ  ９２７７：２０１０）。次いで、炭酸カルシウムの総表面積（ｍ２で表される）は、該比表面積に処理前の炭酸カルシウムの質量（ｇで表される）を乗じることによって得られる。
【００５２】
本明細書を通して、炭酸カルシウムの「粒径」は、その粒度分布によって説明される。値ｄｘは、粒子のｘ重量％がｄｘ未満の直径を有する直径を表す。これは、ｄ２０値は全粒子の２０重量％がより小さい粒径であり、ｄ９８値は全粒子の９８重量％がより小さい粒径であることを意味する。ｄ９８値は「トップカット」とも呼ばれる。したがって、ｄ５０値は、重量メジアン粒径、即ち、全粒子の５０重量％がこの粒径よりも小さい一方、残りの５０重量％がこの粒径よりも小さい。本発明の目的に関し、粒径は、他に示さない限り、重量メジアン粒径ｄ５０として特定される。重量メジアン粒径ｄ５０値又はトップカット粒径ｄ９８値を決定するために、米国マイクロメリティクス（Ｍｉｃｒｏｍｅｒｉｔｉｃｓ）社製のＳｅｄｉｇｒａｐｈ  ５１００又は５１２０装置を使用することができる。この方法及び装置は当業者に知られており、充填剤及び顔料の粒径を決定するために一般に使用される。測定は、０．１重量％のＮａ４Ｐ２Ｏ７の水溶液中で行われる。試料は高速攪拌機及び超音波を用いて分散される。
【００５３】
本発明の目的に関し、液体組成物の「固形分」は、全ての溶媒又は水が蒸発した後に残っている材料の量の尺度である。
【００５４】
本発明の意味における「懸濁液」又は「スラリー」は、不溶性の固体及び水、並びに任意にさらなる添加剤を含み、通常は大量の固体を含み、したがってそれが形成される液体より粘性が高く、高密度であり得る。
【００５５】
本発明の要旨における「処理層」は、少なくとも１種の天然炭酸カルシウムの表面上の表面処理剤の層、好ましくは単層を指す。「処理層」は、表面処理剤として、即ち、ｉ、１種以上のリン酸モノエステル及びそれらの塩反応生成物、並びに／又は１種以上のリン酸ジエステル及びそれらの塩反応生成物の、リン酸エステルブレンド、及び／又はｉｉ、少なくとも１種の飽和脂肪族直鎖又は分岐カルボン酸及びそれらの塩反応生成物、及び／又はｉｉｉ、少なくとも１種の脂肪族アルデヒド及び／又はそれらの塩反応生成物、及び／又はｉｖ、置換基に少なくともＣ２からＣ３０までの総炭素原子数を有する直鎖、分岐、脂肪族及び環式基から選択される基で一置換されたコハク酸無水物からなる少なくとも１種の一置換コハク酸無水物及び／又はそれらの塩反応生成物、及び／又はｖ、少なくとも１種のポリジアルキルシロキサン、及び／又はｖｉ、ｉからｖによる材料の混合物を含む。
【００５６】
「含む（ｃｏｍｐｒｉｓｉｎｇ）」という用語が本説明及び特許請求の範囲において使用される場合、それは、機能的に重要な又は重要ではない他の特定されていない要素を排除するものではない。本発明の目的に関し、「からなる」という用語は「含む」という用語の好ましい実施形態であると考えられる。以下、ある群が少なくとも特定数の実施形態を含むと定義される場合、これはまた、好ましくはこれらの実施形態のみからなる群を開示すると理解されるべきである。
【００５７】
「含む（ｉｎｃｌｕｄｉｎｇ）」又は「有する」という用語が使用されるときはいつでも、これらの用語は、上で定義された「含む（ｃｏｍｐｒｉｓｉｎｇ）」と同等であることを意味する。
【００５８】
単数名詞を指すときに不定冠詞又は定冠詞、例えば、「ａ」、「ａｎ」又は「ｔｈｅ」が使用される場合、他に具体的に述べられていない限り、これはその名詞の複数形を含む。
【００５９】
「取得可能」又は「定義可能」及び「取得された」又は「定義された」等の用語は互換的に使用される。これは、文脈上明らかにそうでないことを指示していない限り、「得られた」という用語が、例えば、ある実施形態が、たとえそのような限定された理解が好ましい実施形態として用語「得られた」又は「定義された」によって常に含まれるとしても、例えば、「得られた」という用語に続く工程の順序で得られなければならないことを示すことを意味しないことを意味する。
【００６０】
本発明の単層又は多層二軸延伸ポリプロピレンフィルムは、密度≦０．７２ｇ／ｃｍ３を有する。フィルムは、層の総重量に基づいて、７９．０〜９５．０重量％の範囲の量の少なくとも１種のポリプロピレン及び５．０〜２１．０重量％の範囲の量の少なくとも１種の天然炭酸カルシウムを含む少なくとも１層を含む。少なくとも１種の天然炭酸カルシウムは、３．２μｍ〜８．０μｍの重量メジアン粒径ｄ５０を有する。
【００６１】
以下では、本発明の製品の詳細及び好ましい実施形態がさらに詳細に説明される。これらの技術的詳細及び実施形態は、前記単層又は多層二軸延伸ポリプロピレンフィルムを製造するための本発明の方法、並びに単層又は多層二軸延伸ポリプロピレンフィルム及び少なくとも１種の天然炭酸カルシウムの本発明の使用にもあてはまることが理解されるべきである。
【００６２】
＜ポリプロピレン＞
本発明の単層又は多層二軸延伸ポリプロピレンフィルムは、少なくとも１種のポリプロピレンを含む少なくとも１層を含む。ポリマーが単層又は多層二軸延伸ポリプロピレンフィルムの製造に適している限り、少なくとも１種のポリプロピレンは特定の材料に限定されないことが理解される。当業者は、単層又は多層二軸延伸ポリプロピレンフィルムの所望の用途に従ってポリプロピレンを選択するであろう。
【００６３】
少なくとも１種のポリプロピレン及び少なくとも１種の天然炭酸カルシウムが同じ層中に存在することが本発明の１つの要件である。したがって、少なくとも１種の天然炭酸カルシウムは少なくとも１種のポリプロピレン中に分散される。
【００６４】
したがって、多層二軸延伸ポリプロピレンフィルムは、少なくとも１種のポリプロピレン及び少なくとも１種の天然炭酸カルシウムを含む少なくとも１層を含む。多層二軸延伸ポリプロピレンフィルムが２つ以上のポリプロピレン及び少なくとも１種の天然炭酸カルシウム含有層を含む場合、２つ以上の層は同じでも異なっていてもよいことが理解され、例えば、２つの層は、少なくとも１種のポリプロピレン及び少なくとも１種の天然炭酸カルシウムの種類又は量において異なっていてもよい。
【００６５】
「少なくとも１種の」ポリプロピレンという表現は、ポリプロピレンが１種以上のポリプロピレンを含む、好ましくはそれ（ら）からなることを意味することが理解される。
【００６６】
したがって、少なくとも１種のポリプロピレンは１種のポリプロピレンでもよいことに留意すべきである。あるいは、少なくとも１種のポリプロピレンは、２種以上のポリプロピレンの混合物であることができる。例えば、少なくとも１種のポリプロピレンは、２種のポリプロピレンのように、２種又は３種のポリプロピレンの混合物であることができる。
【００６７】
本発明の一実施形態では、少なくとも１種のポリプロピレンは１種のポリプロピレンを含み、好ましくはそれからなる。
【００６８】
一般に、「ポリプロピレン」という用語は、プロピレンホモポリマー、プロピレンランダムコポリマー及び／又はターポリマーを指す。
【００６９】
「プロピレンホモポリマー」という表現は、実質的に、即ち、少なくとも９９．０重量％、より好ましくは少なくとも９９．５重量％のプロピレン単位からなるポリプロピレンに関する。プロピレンホモポリマーは、最大０．９０重量％、好ましくは最大０．５０重量％、より好ましくは０．２０〜０．５０重量％の範囲の量のエチレン単位を含むことができることが理解される。
【００７０】
ポリプロピレンがプロピレンランダムコポリマーである場合、それはプロピレンと共重合可能なモノマー、即ち、プロピレン以外のα−オレフィン、例えば、エチレン又はＣ４〜Ｃ１０α−オレフィンのようなコモノマーを含む。好ましくは、プロピレンランダムコポリマーは、エチレン、１−ブテン及び１−ヘキセンからなる群からの、プロピレンと共重合可能なモノマーを含み、特にそれ（ら）からなる。より好ましくは、プロピレンランダムコポリマーは、エチレン及びプロピレンのみから誘導可能な単位を含む。
【００７１】
プロピレンランダムコポリマー中のコモノマー含有率は、好ましくは３０．０重量％未満、より好ましくは２５．０重量％以下である。例えば、コモノマー含有率は、プロピレンランダムコポリマーの総重量に基づいて、好ましくは１．０〜３０．０重量％、より好ましくは１．５〜２５．０重量％の範囲内、さらにより好ましくは２．０〜２０．０重量％の範囲内、最も好ましくは７．５〜１５．０重量％である。
【００７２】
ポリプロピレンがターポリマーである場合、それはプロピレンと共重合可能な２つの異なるモノマー、即ち、プロピレン以外のα−オレフィン、例えば、エチレン及び／又はＣ４〜Ｃ１０α−オレフィンのようなコモノマーを含む。好ましくは、ターポリマーは、エチレン、１−ブテン、１−ヘキセン及び１−オクテンからなる群からの、プロピレンと共重合可能な２つのモノマーを含み、特にそれらからなる。より好ましくは、ターポリマーは、エチレン、１−ブテン及びプロピレンのみから誘導可能な単位を含む。
【００７３】
少なくとも１種のポリプロピレンは、好ましくはプロピレンホモポリマーであることが理解される。
【００７４】
一実施形態によれば、少なくとも１種のポリプロピレン、好ましくはプロピレンホモポリマーは、０．８８０ｇ／ｃｍ３〜０．９２０ｇ／ｃｍ３、最も好ましくは０．８９０ｇ／ｃｍ３〜０．９１０ｇ／ｃｍ３の範囲のＩＳＯ  １１８３に従って決定される密度を有する。
【００７５】
これに加えて又はこれに代えて、少なくとも１種のポリプロピレン、好ましくはプロピレンホモポリマーのＩＳＯ  １１３３（２３０℃、２．１６ｋｇ）に従って決定されるメルトフローレート（ＭＦＲ）は、好ましくは０．０１〜２０ｇ／１０分、最も好ましくは０．１〜１０ｇ／１０分の範囲である。
【００７６】
一実施形態では、少なくとも１種のポリプロピレン、好ましくはプロピレンホモポリマーは、０．８８０ｇ／ｃｍ３〜０．９２０ｇ／ｃｍ３、最も好ましくは０．８９０ｇ／ｃｍ３〜０．９１０ｇ／ｃｍ３の範囲のＩＳＯ  １１８３に従って決定される密度、及び０．０１〜２０ｇ／１０分、最も好ましくは０．１〜１０ｇ／１０分の範囲のＩＳＯ  １１３３（２３０℃、２．１６ｋｇ）に従って決定されるメルトフローレート（ＭＦＲ）を有する。
【００７７】
あるいは、少なくとも１種のポリプロピレン、好ましくはプロピレンホモポリマーは、０．８８０ｇ／ｃｍ３〜０．９２０ｇ／ｃｍ３、最も好ましくは０．８９０ｇ／ｃｍ３〜０．９１０ｇ／ｃｍ３の範囲のＩＳＯ  １１８３に従って決定される密度、及び０．０１〜２０ｇ／１０分、最も好ましくは０．１〜１０ｇ／１０分の範囲のＩＳＯ  １１３３（２３０℃、２．１６ｋｇ）に従って決定されるメルトフローレート（ＭＦＲ）を有する。
【００７８】
単層又は多層二軸延伸ポリプロピレンフィルムの少なくとも１種のポリプロピレン及び少なくとも１種の天然炭酸カルシウム含有層が、層の総重量に基づいて、７９．０〜９５．０重量％の範囲の量で少なくとも１種のポリプロピレンを含むことが、本発明の１つの要件である。
【００７９】
一実施形態によれば、フィルムの少なくとも１種のポリプロピレン及び少なくとも１種の天然炭酸カルシウム含有層は、層の総重量に基づいて、８２．０〜９３．０重量％、好ましくは８４．０〜９２．０重量％の範囲の量で少なくとも１種のポリプロピレンを含む。
【００８０】
＜天然炭酸カルシウム＞
本発明の単層又は多層二軸延伸ポリプロピレンフィルムの少なくとも１層は、少なくとも１種の天然炭酸カルシウムも含む。
【００８１】
少なくとも１種の天然炭酸カルシウムは、好ましくは重質天然炭酸カルシウムである。より正確には、少なくとも１つの天然炭酸カルシウム、好ましくは重質天然炭酸カルシウムは、湿式又は乾式粉砕天然炭酸カルシウムである。好ましくは、少なくとも１種の天然炭酸カルシウム、好ましくは重質天然炭酸カルシウムは、乾式粉砕天然炭酸カルシウムである。
【００８２】
一般に、粉砕工程は、任意の従来の粉砕装置を用いて、例えば、精製が主に二次体との衝突から生じるような条件下で、即ち、ボールミル、ロッドミル、振動ミル、ロールクラッシャー、遠心衝撃ミル、垂直ビーズミル、アトリションミル、ピンミル、ハンマーミル、粉砕機、シュレッダー、デクランパー（ｄｅ−ｃｌｕｍｐｅｒ）、ナイフカッター、又は当業者に公知の他のそのような装置のうちの１つ以上で行うことができる。
【００８３】
少なくとも１種の天然炭酸カルシウムが湿式粉砕天然炭酸カルシウムである場合、湿式粉砕工程は、自生粉砕が起こるような条件下で及び／又は水平ボールミル粉砕によって、及び／又は当業者に知られている他のそのような方法で実施することができる。このようにして得られた処理された重質天然炭酸カルシウムは、周知の方法、例えば、乾燥前の凝集、濾過又は強制蒸発によって洗浄し、脱水することができる。乾燥という後続の工程は、噴霧乾燥のような単一工程で、又は少なくとも２工程、例えば、少なくとも１種の湿式粉砕天然炭酸カルシウムの総乾燥重量に基づいて、約０．５重量％以下のレベルまで関連する含水率を減少させるために、湿式粉砕天然炭酸カルシウムに第１の加熱工程を適用することによって実施することができる。炭酸カルシウムの残留総含水率は、カールフィッシャー電量滴定法によって測定することができ、１９５℃のオーブン中で水分を脱着させ、それを乾燥Ｎ２を１００ｍｌ／分で用いて、１０分間連続的にＫＦクーロメーター（メトラーオーブンＤＯ  ０３３７と組み合わされたメトラートレド電量ＫＦ滴定装置Ｃ３０）に通すことによって測定することができる。残留総含水率は、検量線を用いて決定することができ、また試料なしの１０分のガス流のブラインドを考慮に入れることができる。残留総含水率は、少なくとも１種の湿式粉砕天然炭酸カルシウムに第２の加熱工程を適用することによってさらに減少させることができる。前記乾燥が２つ以上の乾燥工程によって行われる場合、第１の工程は空気の熱い流れの中で加熱することによって実施することができ、一方第２工程以降の乾燥工程は、好ましくは対応する容器の雰囲気が表面処理剤を含む間接加熱によって実施される。少なくとも１つの湿式粉砕天然炭酸カルシウムは、不純物を除去するために選鉱工程（浮遊、漂白又は磁気分離工程等）を受けることも一般的である。
【００８４】
別の好ましい実施形態では、少なくとも１種の重質天然炭酸カルシウムは、水平ボールミルで粉砕され、続いて周知の噴霧乾燥法を使用することによって乾燥される材料である。
【００８５】
本発明の意味における少なくとも１種の天然炭酸カルシウムは、好ましくは重質天然炭酸カルシウムであり、より好ましくは少なくとも１種の天然炭酸カルシウムは乾式粉砕天然炭酸カルシウムである。
【００８６】
天然炭酸カルシウムは、石灰石若しくはチョークのような堆積岩から、又は変成大理石の岩石から採掘され、粉砕、篩い分け及び／又は湿式形態で細分化のような処理を通して、例えば、サイクロン又は分類機によって処理される天然形態の炭酸カルシウムであると理解される。本発明の一実施形態では、少なくとも１種の天然炭酸カルシウムは、大理石及び／又は石灰石及び／又はチョークである。好ましくは、少なくとも１種の天然炭酸カルシウムは、大理石及び／又は石灰石である。
【００８７】
好ましい一実施形態では、少なくとも1種の天然炭酸カルシウムは大理石、より好ましくは乾式粉砕大理石である。
【００８８】
少なくとも１種の天然炭酸カルシウム中の炭酸カルシウムの量は、少なくとも１種の天然炭酸カルシウムの総乾燥重量に基づいて、少なくとも５０重量％、好ましくは少なくとも８０重量％、最も好ましくは少なくとも９５重量％であることが理解される。例えば、少なくとも１種の天然炭酸カルシウム中の炭酸カルシウムの量は、少なくとも１種の天然炭酸カルシウムの総乾燥重量に基づいて、９７〜１００重量％の間、より好ましくは９８．５０〜９９．９５重量％の間である。
【００８９】
少なくとも１種の天然炭酸カルシウムは、粒状材料の形態であることが好ましく、単層又は多層二軸延伸ポリプロピレンフィルムに従来用いられているものよりも大きいメジアン粒径を有する。驚くべきことに、大きな粒径の炭酸カルシウムは、高い不透明度と組み合わせて特に低い密度をもたらすことが判明した。さらに、そのような粗い炭酸カルシウムは、その製造に必要とされるエネルギーがより少ないので、より微細な炭酸カルシウムと比較して有利である。したがって、少なくとも１種の天然炭酸カルシウムが３．２μｍ〜８．０μｍの重量メジアン粒径ｄ５０を有することが、本発明の１つの特定の要件である。
【００９０】
例えば、少なくとも１種の天然炭酸カルシウムは、３．５μｍ〜８．０μｍ、より好ましくは３．５μｍ〜７．２μｍ、最も好ましくは４．０μｍ〜６．８μｍの重量メジアン粒径ｄ５０を有する。一実施形態では、少なくとも１種の天然炭酸カルシウムは、３．５μｍ〜６．８μｍ、好ましくは４．０μｍ〜６．８μｍ、最も好ましくは４．５μｍ〜６．８μｍの重量メジアン粒径ｄ５０を有する。
【００９１】
少なくとも１種の天然炭酸カルシウムは、≦５０．０μｍ、好ましくは≦４０．０μｍ、最も好ましくは≦３５．０μｍのトップカット粒径（ｄ９８）を有することが好ましい。
【００９２】
一実施形態では、少なくとも１種の天然炭酸カルシウムの重量メジアン粒径ｄ５０値及びトップカット（ｄ９８）は、特定の比率を満たす。例えば、少なくとも１種の天然炭酸カルシウムは、０．１〜０．２７、好ましくは０．１２〜０．２７、最も好ましくは０．１４〜０．２７の重量メジアン粒径ｄ５０値及びトップカット（ｄ９８）の比［ｄ５０／ｄ９８］を有する。
【００９３】
一実施形態では、少なくとも1種の天然炭酸カルシウムは、
ｉ）  ３．２μｍ〜８．０μｍ、好ましくは３．５μｍ〜８．０μｍ、より好ましくは３．５μｍ〜７．２μｍ、最も好ましくは４．０μｍ〜６．８μｍの重量メジアン粒径ｄ５０、及び
ｉｉ）  ≦５０．０μｍ、好ましくは≦４０．０μｍ、最も好ましくは≦３５．０μｍのトップカット粒径ｄ９８
を有する。
【００９４】
例えば、少なくとも1種の天然炭酸カルシウムは、
ｉ）  ４．０μｍ〜６．８μｍの重量メジアン粒径ｄ５０、及び
ｉｉ）  ≦３５．０μｍのトップカット粒径ｄ９８
を有する。
【００９５】
一実施形態では、少なくとも1種の天然炭酸カルシウムは、
ｉ）  ３．５μｍ〜６．８μｍ、好ましくは４．０μｍ〜６．８μｍ、最も好ましくは４．５μｍ〜６．８μｍの重量メジアン粒径ｄ５０、及び
ｉｉ）  ≦５０．０μｍ、好ましくは≦４０．０μｍ、最も好ましくは≦３５．０μｍのトップカット粒径ｄ９８
を有する。
【００９６】
例えば、少なくとも1種の天然炭酸カルシウムは、
ｉ）  ４．５μｍ〜６．８μｍの重量メジアン粒径ｄ５０、及び
ｉｉ）  ≦３５．０μｍのトップカット粒径ｄ９８
を有する。
【００９７】
少なくとも１種の天然炭酸カルシウムは、ＩＳＯ  ９２７７による窒素及びＢＥＴ法を使用して測定された、０．５〜１５０ｍ２／ｇ、好ましくは０．５〜５０ｍ２／ｇ、より好ましくは０．５〜３５ｍ２／ｇ、最も好ましくは０．５〜１５ｍ２／ｇのＢＥＴ比表面積を有することが好ましい。
【００９８】
本発明の一実施形態では、少なくとも１つの天然炭酸カルシウムは、好ましくは、３．２μｍ〜８．０μｍ、好ましくは３．５μｍ〜８．０μｍ、より好ましくは３．５μｍ〜７．２μｍ、最も好ましくは４．０μｍ〜６．８μｍの重量メジアン粒径ｄ５０を有する大理石である。この場合、大理石は、ＩＳＯ  ９２７７による窒素及びＢＥＴ法を使用して測定された、好ましくは、０．５〜１５０ｍ２／ｇ、好ましくは０．５〜５０ｍ２／ｇ、より好ましくは０．５〜３５ｍ２／ｇ、最も好ましくは０．５〜１５ｍ２／ｇのＢＥＴ比表面積を有する。これに加えて又はこれに代えて、大理石は、好ましくは、≦５０．０μｍ、好ましくは≦４０．０μｍ、最も好ましくは≦３５．０μｍのトップカット粒径ｄ９８を有する。
【００９９】
本発明の別の実施形態において、少なくとも１種の天然炭酸カルシウムは、好ましくは、３．５μｍ〜６．８μｍ、好ましくは４．０μｍ〜６．８μｍ、最も好ましくは４．５μｍ〜６．８μｍの重量メジアン粒径ｄ５０を有する大理石である。この場合、大理石は、ＩＳＯ  ９２７７による窒素及びＢＥＴ法を使用して測定された、好ましくは、０．５〜１５０ｍ２／ｇ、好ましくは０．５〜５０ｍ２／ｇ、より好ましくは０．５〜３５ｍ２／ｇ、最も好ましくは０．５〜１５ｍ２／ｇのＢＥＴ比表面積を有する。これに加えて又はこれに代えて、大理石は、好ましくは、≦５０．０μｍ、好ましくは≦４０．０μｍ、最も好ましくは≦３５．０μｍのトップカット粒径ｄ９８を有する。
【０１００】
本発明によれば、少なくとも１種の天然炭酸カルシウムは、少なくとも１種の天然炭酸カルシウムの総乾燥重量に基づいて、≦１重量％の残留含水率を有する。少なくとも１種の天然炭酸カルシウムに応じて、少なくとも１種の天然炭酸カルシウムは、少なくとも１種の天然炭酸カルシウムの総乾燥重量に基づいて、０．０１〜１重量％、好ましくは０．０１〜０．２重量％、より好ましくは０．０２〜０．１５重量％、最も好ましくは０．０４〜０．１５重量％の残留総含水率を有する。
【０１０１】
例えば、粉砕及び噴霧乾燥された大理石が少なくとも１種の天然炭酸カルシウムとして使用される場合、少なくとも１種の天然炭酸カルシウムの残留総含水率は、少なくとも１種の天然炭酸カルシウムの総乾燥重量に基づいて、好ましくは０．０１〜０．１重量％、より好ましくは０．０２〜０．０８重量％、最も好ましくは０．０４〜０．０７重量％である。
【０１０２】
少なくとも１種の天然炭酸カルシウムは、表面処理された又は未処理の天然炭酸カルシウムであることができることが理解される。
【０１０３】
本発明者らが驚くべきことに、少なくとも１種の天然炭酸カルシウムが表面処理天然炭酸カルシウムである場合、未処理天然カルシウムと比較して、ＢＯＰＰフィルムの密度をさらに低下させ、フィルムの不透明度をさらに上昇させることができることを見出したので、本発明の単相又は多層二軸延伸ポリプロピレンフィルムは、好ましくは表面処理された天然炭酸カルシウムを含有することが好ましい。
【０１０４】
したがって、一実施形態によれば、少なくとも１種の天然炭酸カルシウムは、表面処理された天然炭酸カルシウムである。
【０１０５】
表面処理された天然炭酸カルシウムは、少なくとも１種の天然炭酸カルシウムの表面上に処理層をさらに含むことが理解される。
【０１０６】
処理層は、
ｉ）  １種以上のリン酸モノエステル及びそれらの塩反応生成物、並びに／又は１種以上のリン酸ジエステル及びそれらの塩反応生成物の、リン酸エステルブレンド、及び／又は
ｉｉ）  少なくとも1種の飽和脂肪族直鎖又は分岐カルボン酸及びそれらの塩反応生成物、及び／又は
ｉｉｉ）  少なくとも１種の脂肪族アルデヒド及び／又はそれらの塩反応生成物、及び／又は
ｉｖ）  置換基に少なくともＣ２からＣ３０までの総炭素原子数を有する直鎖、分岐、脂肪族及び環式基から選択される基によって一置換されたコハク酸無水物からなる少なくとも１種の一置換コハク酸無水物、及び／又はそれらの塩反応生成物、及び／又は
ｖ）  少なくとも１種のポリジアルキルシロキサン、及び／又は
ｖｉ）  ｉからｖに従う材料の混合物を含む。
【０１０７】
本発明の一実施形態によれば、表面処理された天然炭酸カルシウムは、少なくとも１種の天然炭酸カルシウムの表面の少なくとも一部上に処理層を含み、処理層は、１種以上のリン酸モノエステル及びそれらの塩反応生成物、並びに／又は１種以上のリン酸ジエステル及びそれらの塩反応生成物の、リン酸エステルブレンドを含む。
【０１０８】
本発明の意味における「リン酸モノエステル」という用語は、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する不飽和又は飽和の、分岐又は直鎖の、脂肪族又は芳香族アルコールから選択される１つのアルコール分子でモノエステル化されたｏ−リン酸分子を指す。
【０１０９】
本発明の意味における「リン酸ジエステル」という用語は、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する、同じ又は異なる、不飽和又は飽和の、分岐又は直鎖の、脂肪族又は芳香族アルコールから選択される２つのアルコール分子でジエステル化されたｏ−リン酸分子を指す。
【０１１０】
本発明の意味における「１種以上のリン酸モノエステル及び／又は１種以上のリン酸ジエステルのリン酸エステルブレンドの塩反応生成物」という用語は、天然炭酸カルシウムを１種以上のリン酸モノエステル及び１種以上のリン酸ジエステル及び場合によりリン酸と接触させることによって得られる生成物を指す。塩反応生成物は、塗布された１種以上のリン酸モノエステル及び１種以上のリン酸ジエステル及び任意にリン酸と、天然炭酸カルシウムの表面に位置する反応性分子との間に形成される。
【０１１１】
リン酸のアルキルエステルは、特に界面活性剤、潤滑剤及び帯電防止剤として業界でよく知られている（Ｄｉｅ  Ｔｅｎｓｉｄｅ；  Ｋｏｓｓｗｉｇ  ｕｎｄ  Ｓｔａｃｈｅ、Ｃａｒｌ  Ｈａｎｓｅｒ  Ｖｅｒｌａｇ、ミュンヘン、１９９３）。
【０１１２】
異なる方法によるリン酸のアルキルエステルの合成及びリン酸のアルキルエステルによる鉱物の表面処理は、例えば、農薬製剤とアプリケーションシステム（Ｐｅｓｔｉｃｉｄｅ  Ｆｏｒｍｕｌａｔｉｏｎｓ  ａｎｄ  Ａｐｐｌｉｃａｔｉｏｎ  Ｓｙｓｔｅｍｓ）から：第１５巻、Ｃｏｌｌｉｎｓ  ＨＭ、Ｈａｌｌ  ＦＲ、Ｈｏｐｋｉｎｓｏｎ  Ｍ、ＳＴＰ１２６８、１９９６年刊行）、ＵＳ３，８９７，５１９Ａ、ＵＳ４，９２１，９９０Ａ、ＵＳ４，３５０，６４５Ａ、ＵＳ６，７１０，１９９Ｂ２、ＵＳ４，１２６，６５０Ａ、ＵＳ５，５５４，７８１Ａ、ＥＰ１０９２０００Ｂ１及びＷＯ２００８／０２３０７６Ａ１から当業者にはよく知られている。
【０１１３】
「１種以上」のリン酸モノエステルという表現は、１種以上のリン酸モノエステルがリン酸エステルブレンド中に存在し得ることを意味することが理解される。
【０１１４】
したがって、１種以上のリン酸モノエステルは、１種のリン酸モノエステルであってもよいことに留意すべきである。あるいは、１種以上のリン酸モノエステルは、２種以上のリン酸モノエステルの混合物であってもよい。例えば、１種以上のリン酸モノエステルは、２種のリン酸モノエステルのように、２種又は３種のリン酸モノエステルの混合物であってもよい。
【０１１５】
本発明の一実施形態では、１種以上のリン酸モノエステルは、アルコール置換基にＣ６〜Ｃ３０の総炭素原子数を有する不飽和又は飽和の、分岐又は直鎖の、脂肪族又は芳香族アルコールから選択される１つのアルコールでエステル化されたｏ−リン酸分子からなる。例えば、１種以上のリン酸モノエステルは、アルコール置換基にＣ８〜Ｃ２２、より好ましくはＣ８〜Ｃ２０、最も好ましくはＣ８〜Ｃ１８の総炭素原子数を有する不飽和又は飽和の、分岐又は直鎖の、脂肪族又は芳香族アルコールから選択される１つのアルコールでエステル化されたｏ−リン酸分子からなる。
【０１１６】
本発明の一実施形態では、１種以上のリン酸モノエステルは、アルコール置換基にＣ６〜Ｃ３０の総炭素原子数を有する飽和の、直鎖又は分岐の脂肪族アルコールから選択される１つのアルコールでエステル化されたｏ−リン酸分子からなる。例えば、１種以上のリン酸モノエステルは、アルコール置換基にＣ８〜Ｃ２２、より好ましくはＣ８〜Ｃ２０、最も好ましくはＣ８〜Ｃ１８の総炭素原子数を有する飽和の、直鎖又は分岐の脂肪族アルコールから選択される１つのアルコールでエステル化されたｏ−リン酸分子からなる。
【０１１７】
本発明の一実施形態では、１種以上のリン酸モノエステルは、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する飽和で直鎖の脂肪族アルコールから選択される１つのアルコールでエステル化されたｏ−リン酸分子からなる。あるいは、１種以上のリン酸モノエステルは、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する飽和で分岐の脂肪族アルコールから選択される１つのアルコールでエステル化されたｏ−リン酸分子からなる。
【０１１８】
本発明の一実施形態では、１種以上のリン酸モノエステルは、ヘキシルリン酸モノエステル、ヘプチルリン酸モノエステル、オクチルリン酸モノエステル、２−エチルヘキシルリン酸モノエステル、ノニルリン酸モノエステル、デシルリン酸モノエステル、ウンデシルリン酸モノエステル、ドデシルリン酸モノエステル、テトラデシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステル及びそれらの混合物を含む群から選択される。
【０１１９】
例えば、１種以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステル及びそれらの混合物を含む群から選択される。本発明の一実施形態では、１種以上のリン酸モノエステルは、２−オクチル−１−ドデシルリン酸モノエステルである。
【０１２０】
「１種以上」のリン酸ジエステルという表現は、１種以上のリン酸ジエステルが、表面処理された天然炭酸カルシウム及び／又はリン酸エステルブレンドの処理層中に存在し得ることを意味することが理解される。
【０１２１】
したがって、１種以上のリン酸ジエステルは、１種のリン酸ジエステルであってもよいことに留意すべきである。あるいは、１種以上のリン酸ジエステルは、２種以上のリン酸ジエステルの混合物であってもよい。例えば、１種以上のリン酸ジエステルは、２種のリン酸ジエステルのように、２種又は３種のリン酸ジエステルの混合物であってもよい。
【０１２２】
本発明の一実施形態では、１種以上のリン酸ジエステルは、アルコール置換基にＣ６〜Ｃ３０の総炭素原子数を有する不飽和又は飽和の、分岐又は直鎖の、脂肪族又は芳香族アルコールから選択された２つのアルコールでエステル化されたｏ−リン酸分子からなる。例えば、１種以上のリン酸ジエステルは、アルコール置換基にＣ８〜Ｃ２２、より好ましくはＣ８〜Ｃ２０、最も好ましくはＣ８〜Ｃ１８の総炭素原子数を有する不飽和又は飽和の、分岐又は直鎖の、脂肪族又は芳香族アルコールから選択される２つの脂肪族アルコールでエステル化されたｏ−リン酸分子からなる。
【０１２３】
リン酸をエステル化するために使用される２つのアルコールは、アルコール置換基中にＣ６〜Ｃ３０の総炭素原子数を有する、同じ又は異なる、不飽和又は飽和の、分岐又は直鎖の、脂肪族又は芳香族アルコールから独立して選択され得る。換言すれば、１種以上のリン酸ジエステルは、同じアルコールに由来する２つの置換基を含み得るか、又はリン酸ジエステル分子は、異なるアルコールに由来する２つの置換基を含み得る。
【０１２４】
本発明の一実施形態では、１種以上のリン酸ジエステルは、アルコール置換基にＣ６〜Ｃ３０の総炭素原子数を有する、同じ又は異なる、飽和の、直鎖又は分岐の脂肪族アルコールから選択された２つのアルコールでエステル化されたｏ−リン酸分子からなる。例えば、１種以上のリン酸ジエステルは、アルコール置換基にＣ８〜Ｃ２２、より好ましくはＣ８〜Ｃ２０、最も好ましくはＣ８〜Ｃ１８の総炭素原子数を有する、同じ又は異なる、飽和の、直鎖又は分岐の脂肪族アルコールから選択された２つのアルコールでエステル化されたｏ−リン酸分子からなる。
【０１２５】
本発明の一実施形態では、１種以上のリン酸ジエステルは、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する、同じ又は異なる、飽和で直鎖の脂肪族アルコールから選択された２つのアルコールでエステル化されたｏ−リン酸分子からなる。あるいは１種以上のリン酸ジエステルは、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する、同じ又は異なる、飽和で分岐の脂肪族アルコールから選択された２つのアルコールでエステル化されたｏ−リン酸分子からなる。
【０１２６】
本発明の一実施形態では、１種以上のリン酸ジエステルは、ヘキシルリン酸ジエステル、ヘプチルリン酸ジエステル、オクチルリン酸ジエステル、２−エチルヘキシルリン酸ジエステル、ノニルリン酸ジエステル、デシルリン酸ジエステル、ウンデシルリン酸ジエステル、ドデシルリン酸ジエステル、テトラデシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステル及びそれらの混合物を含む群から選択される。
【０１２７】
例えば、１種以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステル及びそれらの混合物を含む群から選択される。本発明の一実施形態では、１種以上のリン酸ジエステルは、２−オクチル−１−ドデシルリン酸ジエステルである。
【０１２８】
本発明の一実施形態では、１種以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル、２−オクチル−１−ドデシルリン酸モノエステル及びそれらの混合物を含む群から選択され、１種以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル、２−オクチル−１−ドデシルリン酸ジエステル及びそれらの混合物を含む群から選択される。
【０１２９】
例えば、少なくとも１種の天然炭酸カルシウムの表面の少なくとも一部は、１種のリン酸モノエステル及びその塩反応生成物と１種のリン酸ジエステル及びその塩反応生成物とのリン酸エステルブレンドを含む。この場合、１種以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル及び２−オクチル−１−ドデシルリン酸モノエステルを含む群から選択され、１種以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル及び２−オクチル−１−ドデシルリン酸ジエステルを含む群から選択される。
【０１３０】
少なくとも１種の天然炭酸カルシウムの表面の少なくとも一部が、１種のリン酸モノエステル及びその塩反応生成物と１種のリン酸ジエステル及びその塩反応生成物とのリン酸エステルブレンドを含む場合、１種のリン酸モノエステル及び１種のリン酸ジエステルのアルコール置換基は、好ましくは同じであることが理解される。例えば、少なくとも１種の天然炭酸カルシウムの表面の少なくとも一部は、２−エチルヘキシルリン酸モノエステル及びその塩反応生成物と、２−エチルヘキシルリン酸のジエステル及び塩反応生成物とのリン酸エステルブレンドを含む。あるいは、少なくとも１種の天然炭酸カルシウムの表面の少なくとも一部は、２−オクチル−１−デシルリン酸モノエステル及びその塩反応生成物と２−オクチル−１−デシルリン酸ジエステル及びその塩反応生成物とのリン酸エステルブレンドを含む。あるいは、少なくとも１種の天然炭酸カルシウムの表面の少なくとも一部は、ヘキサデシルリン酸モノエステル及びその塩反応生成物と、ヘキサデシルリン酸ジエステル及びその塩反応生成物とのリン酸エステルブレンドを含む。あるいは、少なくとも１種の天然炭酸カルシウムの表面の少なくとも一部は、オクタデシルリン酸モノエステル及びその塩反応生成物と、オクタデシルリン酸ジエステル及びその塩反応生成物とのリン酸エステルブレンドを含む。あるいは、少なくとも１種の天然炭酸カルシウムの表面の少なくとも一部は、２−オクチル−１−ドデシルリン酸モノエステル及びその塩の反応生成物と、２−オクチル−１−ドデシルリン酸ジエステル及びその塩の反応生成物とのリン酸エステルブレンドを含む。
【０１３１】
本発明の一実施形態では、少なくとも１種の天然炭酸カルシウムの表面の少なくとも一部は、２種以上のリン酸モノエステル及びその塩反応生成物と２種以上のリン酸ジエステル及びその塩反応生成物とのリン酸エステルブレンドを含む。この場合、２種以上のリン酸モノエステルは、２−エチルヘキシルリン酸モノエステル、ヘキサデシルリン酸モノエステル、ヘプチルノニルリン酸モノエステル、オクタデシルリン酸モノエステル、２−オクチル−１−デシルリン酸モノエステル及び２−オクチル−１−ドデシルリン酸モノエステルを含む群から選択され、２種以上のリン酸ジエステルは、２−エチルヘキシルリン酸ジエステル、ヘキサデシルリン酸ジエステル、ヘプチルノニルリン酸ジエステル、オクタデシルリン酸ジエステル、２−オクチル−１−デシルリン酸ジエステル及び２−オクチル−１−ドデシルリン酸ジエステルを含む群から選択される。
【０１３２】
本発明の一実施形態では、少なくとも１種の天然炭酸カルシウムの表面の少なくとも一部は、２種のリン酸モノエステル及びそれらの塩反応生成物と２種のリン酸ジエステル及びそれらの塩反応生成物とのリン酸エステルブレンドを含む。例えば、少なくとも１種の天然炭酸カルシウムの表面の少なくとも一部は、ヘキサデシルリン酸モノエステル、オクタデシルリン酸モノエステル、ヘキサデシルリン酸ジエステル、オクタデシルリン酸ジエステル及びそれらの塩反応生成物及びそれらの塩反応生成物とのリン酸エステルブレンドを含む。
【０１３３】
本発明の一実施形態によれば、少なくとも１種の天然炭酸カルシウムの表面の少なくとも一部上のリン酸エステルブレンドは、１種以上のリン酸ジエステル及びその塩反応生成物に対し、１種以上のリン酸モノエステル及びその塩反応生成物を特定のモル比で含む。特に、処理層及び／又はリン酸エステルブレンド中の、１種以上のリン酸モノエステル及びその塩反応生成物と１種以上のリン酸ジエステル及びその塩反応生成物とのモル比は、１：１〜１：１００であることができる。
【０１３４】
本発明の意味における「１種以上のリン酸モノエステル及びその塩反応生成物と１種以上のリン酸ジエステル及びその塩反応生成物とのモル比」という用語は、リン酸ジエステル分子の分子量の合計及びその塩性反応生成物中のリン酸ジエステル分子の分子量の合計に対する、リン酸モノエステル分子の分子量の合計及びその塩性反応生成物中のリン酸モノエステル分子の分子量の合計を指す。
【０１３５】
一実施形態によれば、リン酸エステルブレンド中の１種以上のリン酸モノエステル及びその塩反応生成物と１種以上のリン酸ジエステル及びその塩反応生成物のモル比は、１：１〜１：１００、好ましくは１：１．１〜１：８０、より好ましくは１：１．１〜１：６０、さらにより好ましくは１：１．１〜１：４０、さらにより好ましくは１：１．１〜１：２０、最も好ましくは１：１．１〜１：１０である。
【０１３６】
これに加えて又はこれに代えて、処理層のリン酸エステルブレンドは、１種以上のリン酸モノエステル及びその塩反応生成物と１種以上のリン酸ジエステル及びその塩反応生成物とのモル合計に基づいて、１〜５０モル％の量の１種以上のリン酸モノエステル及びその塩反応生成物を含む。例えば、処理層のリン酸エステルブレンドは、１種以上のリン酸モノエステル及びその塩反応生成物と１種以上のリン酸ジエステル及びその塩反応生成物とのモル合計に基づいて、１０〜４５モル％の量の１種以上のリン酸モノエステル及びその塩反応生成物を含む。
【０１３７】
本発明の一実施形態によれば、
Ｉ）  １種以上のリン酸モノエステルは、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する不飽和又は飽和、分岐又は直鎖、脂肪族又は芳香族アルコールから選択された１つのアルコール分子でモノエステル化されたｏ−リン酸分子からなり、及び／又は
ＩＩ）  １種以上のリン酸ジエステルは、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する、同じ又は異なる、不飽和又は飽和、分岐又は直鎖、脂肪族又は芳香族脂肪アルコールから選択された２つのアルコール分子でジエステル化されたｏ−リン酸分子からなる。
【０１３８】
本発明の一実施形態では、処理層のリン酸エステルブレンドは、１種以上のリン酸トリエステル、並びに／又はリン酸及びその塩反応生成物をさらに含む。
【０１３９】
本発明の意味における「リン酸トリエステル」という用語は、アルコール置換基にＣ６〜Ｃ３０、好ましくはＣ８〜Ｃ２２、より好ましくはＣ８〜Ｃ２０、最も好ましくはＣ８〜Ｃ１８の総炭素原子数を有する、同じ又は異なる、不飽和又は飽和の、分岐又は直鎖の、脂肪族又は芳香族アルコールから選択された３つのアルコール分子でトリエステル化されたｏ−リン酸分子を指す。
【０１４０】
「１種以上」のリン酸トリエステルという表現は、１種以上のリン酸トリエステルが少なくとも１種の天然炭酸カルシウムの表面の少なくとも一部上に存在し得ることを意味することが理解される。
【０１４１】
したがって、１種以上のリン酸トリエステルは、１種のリン酸トリエステルであってもよいことに留意すべきである。あるいは、１種以上のリン酸トリエステルは、２種以上のリン酸トリエステルの混合物であることができる。例えば、１種以上のリン酸トリエステルは、２種のリン酸トリエステルのように、２種又は３種のリン酸トリエステルの混合物であってもよい。
【０１４２】
本発明の一実施形態では、１つ又は複数のリン酸トリエステルは、アルコール置換基にＣ６〜Ｃ３０の総炭素原子数を有する、同じ又は異なる、不飽和又は飽和の、分岐又は直鎖の、脂肪族又は芳香族アルコールから選択された３つのアルコール分子でエステル化されたｏ−リン酸分子からなる。例えば、１種以上のリン酸トリエステルは、アルコール置換基にＣ８〜Ｃ２２、より好ましくはＣ８〜Ｃ２０、最も好ましくはＣ８〜Ｃ１８の総炭素原子数を有する、同じ又は異なる、不飽和又は飽和の、分岐又は直鎖の、脂肪族又は芳香族脂肪アルコールから選択された３つのアルコール分子でエステル化されたｏ−リン酸分子からなる。
【０１４３】
リン酸をエステル化するために使用される３つのアルコールは、アルコール置換基中にＣ６〜Ｃ３０の総炭素原子数を有する、不飽和又は飽和の、分岐又は直鎖の、脂肪族又は芳香族アルコールから独立して選択することができる。換言すれば、１種以上のリン酸トリエステル分子は、同じアルコールに由来する３つの置換基を含むことができるか、又はリン酸トリエステル分子は、異なるアルコールに由来する３つの置換基を含むことができる。
【０１４４】
本発明の一実施形態では、１種以上のリン酸トリエステルは、アルコール置換基中にＣ６〜Ｃ３０の総炭素原子数を有する、同じ又は異なる、飽和の、直鎖又は分岐の脂肪族アルコールから選択された３つのアルコールでエステル化されたｏ−リン酸分子からなる。例えば、１種以上のリン酸トリエステルは、アルコール置換基にＣ８〜Ｃ２２、より好ましくはＣ８〜Ｃ２０、最も好ましくはＣ８〜Ｃ１８の総炭素原子数を有する、同じ又は異なる、飽和の、直鎖又は分岐の脂肪族アルコールから選択された３つのアルコール分子でエステル化されたｏ−リン酸分子からなる。
【０１４５】
本発明の一実施形態では、１種以上のリン酸トリエステルは、アルコール置換基にＣ６〜Ｃ３０、Ｃ８〜Ｃ２２、より好ましくはＣ８〜Ｃ２０、最も好ましくはＣ８〜Ｃ１８の総炭素原子数を有する飽和で直鎖の脂肪族アルコールから選択された３つのアルコール分子でエステル化されたｏ−リン酸分子からなる。あるいは、１種以上のリン酸トリエステルは、アルコール置換基にＣ６〜Ｃ３０、Ｃ８〜Ｃ２２、より好ましくはＣ８〜Ｃ２０、最も好ましくはＣ８〜Ｃ１８の総炭素原子数を有する飽和で分岐の脂肪族アルコールから選択された３つのアルコール分子でエステル化されたｏ−リン酸分子からなる。
【０１４６】
本発明の一実施形態では、１種以上のリン酸トリエステルは、ヘキシルリン酸トリエステル、ヘプチルリン酸トリエステル、オクチルリン酸トリエステル、２−エチルヘキシルリン酸トリエステル、ノニルリン酸トリエステル、デシルリン酸トリエステル、ウンデシルリン酸トリエステル、ドデシルリン酸トリエステル、テトラデシルリン酸トリエステル、ヘキサデシルリン酸トリエステル、ヘプチルノニルリン酸トリエステルエステル、オクタデシルリン酸トリエステル、２−オクチル−１−デシルリン酸トリエステル、２−オクチル−１−ドデシルリン酸トリエステル及びそれらの混合物を含む群から選択される。
【０１４７】
例えば、１種以上のリン酸トリエステルは、２−エチルヘキシルリン酸トリエステル、ヘキサデシルリン酸トリエステル、ヘプチルノニルリン酸トリエステルエステル、オクタデシルリン酸トリエステル、２−オクチル−１−デシルリン酸トリエステル、２−オクチル−１−ドデシルリン酸トリエステル及びそれらの混合物を含む群から選択される。
【０１４８】
本発明の一実施形態では、少なくとも１種の天然炭酸カルシウムの表面の少なくとも一部は、１種以上のリン酸モノエステル及びその塩反応生成物と、１種以上のリン酸ジエステル及び及びその塩反応生成物と、１種以上のリン酸トリエステルと任意にリン酸及びその塩反応生成物とのリン酸エステルブレンドを含む。例えば、少なくとも１種の天然炭酸カルシウムの表面の少なくとも一部は、１種以上のリン酸モノエステル及びその塩の反応生成物と、１種以上のリン酸ジエステル及び塩反応生成物と、１種以上のリン酸トリエステルと、リン酸及びその塩反応生成物とのリン酸エステルブレンドを含む。
【０１４９】
あるいは、少なくとも１種の天然炭酸カルシウムの表面の少なくとも一部は、１種以上のリン酸モノエステル及びその塩の反応生成物と、１種以上のリン酸ジエステル及び塩反応生成物と、任意にリン酸及びその塩反応生成物とのリン酸エステルブレンドを含む。例えば、少なくとも１種の天然炭酸カルシウムの表面の少なくとも一部は、１種以上のリン酸モノエステル及びその塩の反応生成物と、１種以上のリン酸ジエステル及び塩反応生成物と、リン酸及びその塩反応生成物とのリン酸エステルブレンドを含む。
【０１５０】
少なくとも１種の天然炭酸カルシウムの表面の少なくとも一部が１種以上のリン酸トリエステルを含むリン酸エステルブレンドを含む場合、リン酸エステルブレンドは１種以上のリン酸トリエステルを、１種以上のリン酸モノエステル及びその塩反応生成物と、１種以上のリン酸ジエステル及びその塩反応生成物と、１種以上のリン酸トリエステルとリン酸及びその塩反応生成物とのモル量の合計に基づいて、≦１０モル％の量で含むことが好ましい。例えば、リン酸エステルブレンドは１種以上のリン酸トリエステルを、１種以上のリン酸モノエステル及びその塩反応生成物と、１種以上のリン酸ジエステル及びその塩反応生成物と、１種以上のリン酸トリエステルとリン酸及びその塩反応生成物とのモル量の合計に基づいて、≦８モル％、好ましくは≦６モル％、より好ましくは０．１〜４モル％のような≦４モル％の量で含む。
【０１５１】
これに加えて又はこれに代えて、少なくとも１つの天然炭酸カルシウムの表面の少なくとも一部が、リン酸及びその塩反応生成物を含むリン酸エステルブレンドを含む場合、リン酸エステルブレンドはリン酸及び塩反応生成物を、１種以上のリン酸モノエステル及びその塩反応生成物と、１種以上のリン酸ジエステル及びその塩反応生成物と、１種以上のリン酸トリエステルとリン酸及びその塩反応生成物とのモル量の合計に基づいて、≦１０モル％の量で含むことが好ましい。例えば、リン酸エステルブレンドはリン酸及びその塩反応生成物を、１種以上のリン酸モノエステル及びその塩反応生成物と、１種以上のリン酸ジエステル及びその塩反応生成物と、１種以上のリン酸トリエステルと、リン酸及びその塩反応生成物とのモル量の合計に基づいて、≦８モル％、好ましくは≦６モル％、より好ましくは０．１〜４モル％のような≦４モル％の量で含む。
【０１５２】
リン酸エステルブレンドがさらにリン酸及びその塩反応生成物と１種以上のリン酸トリエステルとを含む場合、リン酸エステルブレンド中のリン酸及びその塩反応生成物対１種以上のリン酸モノエステル及びその塩反応生成物対１種以上のリン酸ジエステル及びその塩反応生成物対１種以上のリン酸トリエステルのモル比は、１種以上のリン酸モノエステル及びその塩反応生成物と、１種以上のリン酸ジエステル及びその塩反応生成物と、１種以上のリン酸トリエステルと、リン酸及びその塩反応生成物とのモル量の合計に基づいて、≦１０モル％：≦４０モル％：≧４０モル％：≦１０モル％である。
【０１５３】
本発明の意味における「リン酸及びその塩反応生成物対１種以上のリン酸モノエステル及びその塩反応生成物対１種以上のリン酸ジエステル及びその塩反応生成物対１種以上のリン酸トリエステルのモル比」という表現は、リン酸の分子量の合計とその塩反応生成物中のリン酸分子の分子量の合計対リン酸モノエステル分子の分子量の合計とその塩反応生成物中のリン酸モノエステル分子の分子量の合計対リン酸ジエステル分子の分子量の合計とその塩反応生成物中のリン酸ジエステル分子の分子量の合計対リン酸トリエステル分子の分子量の合計を指す。
【０１５４】
リン酸エステルブレンドは、少なくとも１種の天然炭酸カルシウムを１種以上のリン酸モノエステル及び１種以上のリン酸ジエステル及び任意にリン酸と接触させることから得られる塩反応生成物を含むことができることが理解される。そのような場合、リン酸エステルブレンドは、好ましくはリン酸モノエステルの１種以上のカルシウム、マグネシウム及び／又はアルミニウム塩と、リン酸ジエステルの１種以上のカルシウムのカルシウム、マグネシム及び／又はアルミニウム塩と、任意にリン酸の１種以上のカルシウム、マグネシウム及び／又はアルミニウム塩等の塩反応生成物を含む。好ましくは、リン酸エステルブレンドは、リン酸モノエステルの１種以上のカルシウム及び／又はマグネシウム塩と、リン酸ジエステルの１種以上のカルシウム及び／又はマグネシウム塩と、任意にリン酸の１種以上のカルシウム及び／又はマグネシウム塩等の塩反応生成物を含む。
【０１５５】
本発明の一実施形態では、１種以上のリン酸モノエステル及び／又は１種以上のリン酸ジエステル及び任意にリン酸は、少なくとも１種の表面処理された天然炭酸カルシウムを調製する前に、一価及び／又は二価及び／又は三価のカチオンの１種以上の水酸化物、及び／又は一価及び／又は二価及び／又は三価のカチオンの弱酸の１種以上の塩によって少なくとも部分的に中和することができる。二価及び／又は三価のカチオンの１種以上の水酸化物は、Ｃａ（ＯＨ）２、Ｍｇ（ＯＨ）２、Ａｌ（ＯＨ）３及びそれらの混合物から選択することができる。
【０１５６】
これに加えて又はこれに代えて、１種以上のリン酸モノエステル及び／又は１種以上のリン酸ジエステル及び任意にリン酸が、一価のカチオンの１種以上の水酸化物及び／又は一価のカチオンの弱酸の１種以上の塩によって少なくとも部分的に中和される場合、一価のカチオンの量は、好ましくは１種以上のリン酸モノエステル及び／又は１種以上のリン酸ジエステル及び任意にリン酸中の酸性基のモル量の合計に基づいて、≦１０モル％であり、一価のカチオンの１種以上の水酸化物及び／又は一価のカチオンの弱酸の１種以上の塩は、ＬｉＯＨ、ＮａＯＨ、ＫＯＨ、Ｎａ２ＣＯ３、Ｌｉ２ＣＯ３、Ｋ２ＣＯ３及びそれらの混合物から選択することができる。
【０１５７】
本発明の一実施形態では、１種以上のリン酸モノエステル及び／又は１種以上のリン酸ジエステル及び任意のリン酸の部分中和に使用される二価のカチオンは、そのようなカチオンの弱酸の塩から誘導され、好ましくは炭酸カルシウム等の炭酸塩及び／又はホウ酸塩から誘導される。
【０１５８】
本願の意味における「弱酸」という用語は、ブレンステッドローリー酸、即ち、＞２、好ましくは４〜７のｐＫａを特徴とするＨ３Ｏ＋イオン供与体を指す。
【０１５９】
したがって、処理層のリン酸エステルブレンドは、リン酸モノエステルの１種以上のカルシウム及び／又はマグネシウム塩とリン酸ジエステルの１種以上のカルシウム及び／又はマグネシウム塩と任意にリン酸の１種以上のカルシウム及び／又はマグネシウム塩等の塩反応生成物をさらに含むことができる。これに加えて又はこれに代えて、処理層のリン酸エステルブレンドは、リン酸モノエステルの１種以上のアルミニウム塩及びリン酸ジエステルの１種以上のアルミニウム塩及び任意にリン酸の１種以上のアルミニウム塩等の塩反応生成物をさらに含む。これに加えて又はこれに代えて、処理層のリン酸エステルブレンドは、リン酸モノエステルの１種以上のリチウム塩及びリン酸ジエステルの１種以上のリチウム塩及び任意にリン酸の１種以上のリチウム塩等の塩反応生成物をさらに含む。これに加えて又はこれに代えて、処理層のリン酸エステルブレンドは、リン酸モノエステルの１種以上のナトリウム塩及びリン酸ジエステルの１種以上のナトリウム塩及び任意にリン酸の１種以上のナトリウム塩等の塩反応生成物をさらに含む。これに加えて又はこれに代えて、処理層のリン酸エステルブレンドは、リン酸モノエステルの１種以上のカリウム塩及びリン酸ジエステルの１種以上のカリウム塩及び任意にリン酸の１種以上のカリウム塩等の塩反応生成物をさらに含む。
【０１６０】
１種以上のリン酸モノエステル及び／又は１種以上のリン酸ジエステル及び任意にリン酸が、一価のカチオンの１種以上の水酸化物及び／又は一価のカチオンの弱酸の１種以上の塩によって少なくとも部分的に中和される場合、処理層及び／又はリン酸エステルブレンドは、好ましくは、１種以上のリン酸モノエステル及び１種以上のリン酸ジエステル及び任意にリン酸中の酸性基のモル合計に基づいて、≦１０モル％の一価カチオンの量を含む。
【０１６１】
本発明の一実施形態では、処理層のリン酸エステルブレンドは、本発明の１種以上のリン酸モノエステル、１種以上のリン酸ジエステル及び任意の１種以上のリン酸トリエステル及び／又はリン酸に対応しない追加の表面処理剤をさらに含むことができる。
【０１６２】
一実施形態では、1種以上のリン酸モノエステル及び／又は1種以上のリン酸ジエステルとそれらの塩反応生成物とのモル比は、９９．９：０．１〜０．１：９９．９、好ましくは７０：３０〜９０：１０である。
【０１６３】
本発明の意味における「1種以上のリン酸モノエステル及び／又は1種以上のリン酸ジエステルとそれらの塩反応生成物とのモル比」という表現は、リン酸モノエステル分子の分子量の合計及び／又はリン酸ジエステル分子の分子量の合計対その塩反応生成物中のリン酸モノエステル分子の分子量の合計及び／又はその塩反応生成物中のリン酸ジエステル分子の合計を指す。
【０１６４】
少なくとも１種のリン酸エステルブレンドで処理された、表面処理された天然炭酸カルシウムを調製する方法及び被覆に適した化合物は、例えば、ＥＰ２７７００１７Ａ１号に記載されており、これは参照により本明細書に組み込まれる。
【０１６５】
本発明の別の実施形態によれば、表面処理された天然炭酸カルシウムは、少なくとも１つの天然炭酸カルシウムの表面の少なくとも一部上に処理層を含み、処理層は少なくとも１種の飽和脂肪族直鎖又は分岐カルボン酸及びその塩反応生成物を含む。
【０１６６】
例えば、処理層は、Ｃ４〜Ｃ２４の総炭素原子数を有する飽和脂肪族直鎖又は分岐カルボン酸及び／又はその塩反応生成物を含む。
【０１６７】
本発明の意味における飽和脂肪族直鎖又は分岐カルボン酸の「塩反応生成物」という用語は、少なくとも１種の天然炭酸カルシウムを少なくとも１種の飽和脂肪族直鎖又は分岐カルボン酸と接触させることによって得られる生成物を指す。前記反応生成物は、塗布された少なくとも１種の飽和脂肪族直鎖又は分岐カルボン酸の少なくとも一部と少なくとも１種の天然炭酸カルシウムの表面に位置する反応性分子との間に形成される。
【０１６８】
本発明の意味における脂肪族カルボン酸は、１種以上の直鎖、分岐鎖、飽和、不飽和及び／又は脂環式カルボン酸から選択することができる。好ましくは、脂肪族カルボン酸はモノカルボン酸であり、即ち、脂肪族カルボン酸は単一のカルボキシル基が存在することを特徴とする。前記カルボキシル基は、炭素骨格の末端に配置される。
【０１６９】
本発明の一実施形態では、脂肪族直鎖又は分岐カルボン酸は、飽和非分岐カルボン酸から選択され、即ち、脂肪族カルボン酸は、好ましくはペンタン酸、ヘキサン酸、ヘプタン酸、オクタン酸、ノナン酸、デカン酸、ウンデカン酸、ラウリン酸、トリデカン酸、ミリスチン酸、ペンタデカン酸、パルミチン酸、ヘプタデカン酸、ステアリン酸、ノナデカン酸、アラキジン酸、ヘンイコシル酸、ベヘン酸、トリコリシル酸、リグノセリン酸及びそれらの混合物からなるカルボン酸の群から選択される。
【０１７０】
本発明の別の実施形態では、脂肪族直鎖又は分岐カルボン酸は、オクタン酸、デカン酸、ラウリン酸、ミリスチン酸、パルミチン酸、ステアリン酸、アラキジン酸及びそれらの混合物からなる群から選択される。好ましくは、脂肪族直鎖又は分岐カルボン酸は、オクタン酸、ミリスチン酸、パルミチン酸、ステアリン酸及びそれらの混合物からなる群から選択される。
【０１７１】
例えば、脂肪族直鎖又は分岐カルボン酸は、オクタン酸又はステアリン酸である。好ましくは、脂肪族直鎖又は分岐カルボン酸はステアリン酸である。
【０１７２】
一実施形態では、少なくとも1種の飽和脂肪族直鎖又は分岐カルボン酸とその塩反応生成物（複数可）とのモル比は、９９．９：０．１〜０．１：９９．９、好ましくは７０：３０〜９０：１０である。
【０１７３】
本発明の意味における「少なくとも1種の飽和脂肪族直鎖又は分岐カルボン酸とその塩反応生成物（複数可）とのモル比」という表現は、塩反応生成物中の飽和脂肪族直鎖又は分岐カルボン酸の分子量の合計に対する飽和脂肪族直鎖又は分岐カルボン酸の分子量の合計を指す。
【０１７４】
本発明の別の実施形態によれば、表面処理された天然炭酸カルシウムは、少なくとも１種の天然炭酸カルシウムの表面の少なくとも一部上に処理層を含み、処理層は少なくとも１種の脂肪族アルデヒド及び／又はその塩反応生成物を含む。
【０１７５】
これに関して、少なくとも１種の脂肪族アルデヒドは表面処理剤を表し、任意の直鎖、分岐又は脂環式、置換又は非置換の、飽和又は不飽和脂肪族アルデヒドから選択することができる。前記アルデヒドは、好ましくは、炭素原子の数が６以上、より好ましくは８以上となるように選択される。さらに、前記アルデヒドは、一般に１４以下、好ましくは１２以下、より好ましくは１０以下である炭素原子の数を有する。好ましい一実施形態では、脂肪族アルデヒドの炭素原子数は、６〜１４の間、好ましくは６〜１２の間、より好ましくは６〜１０の間である。
【０１７６】
別の好ましい実施形態では、少なくとも１種の脂肪族アルデヒドは、好ましくは、炭素原子数が６〜１２の間、より好ましくは６〜９の間、最も好ましくは８又は９となるように選択される。
【０１７７】
脂肪族アルデヒドは、ヘキサナール、（Ｅ）−２−ヘキセナール、（Ｚ）−２−ヘキセナール、（Ｅ）−３−ヘキセナール、（Ｚ）−３−ヘキセナール、（Ｅ）−４−ヘキセナール、（Ｚ）−４−ヘキセナール、５−ヘキセナール、ヘプタナール、（Ｅ）−２−ヘプテナール、（Ｚ）−２−ヘプテナール、（Ｅ）−３−ヘプテナール、（Ｚ）−３−ヘプテナール、（Ｅ）−４−ヘプタナール、（Ｚ）−４−ヘプタナール、（Ｅ）−５−ヘプテナール、（Ｚ）−５−ヘプテナール、６−ヘプテナール、オクタナール、（Ｅ）−２−オクテナール、（Ｚ）−２−オクテナール、（Ｅ）−３−オクテナール、（Ｚ）−３−オクテナール、（Ｅ）−４−オクテナール、（Ｚ）−４−オクテナール、（Ｅ）−５−オクテナール、（Ｚ）−５−オクテナール、（Ｅ）−６−オクテナール、（Ｚ）−６−オクテナール、７−オクテナール、ノナナール、（Ｅ）−２−ノネナール、（Ｚ）−２−ノネナール、（Ｅ）−３−ノネナール、（Ｚ）−３−ノネナール、（Ｅ）−４−ノネナール、（Ｚ）−４−ノネナール、（Ｅ）−５−ノネナール、（Ｚ）−５−ノネナール、（Ｅ）−６−ノネナール、（Ｚ）−６−ノネナール、（Ｅ）−６−ノネナール、（Ｚ）−６−ノネナール、（Ｅ）−７−ノネナール、（Ｚ）−７−ノネナール、８−ノネナール、デカナール、（Ｅ）−２−デセナール、（Ｚ）−２−デセナール、（Ｅ）−３−デセナール、（Ｚ）−３−デセナール、（Ｅ）−４−デセナール、（Ｚ）−４−デセナール、（Ｅ）−５−デセナール、（Ｚ）−５−デセナール、（Ｅ）−６−デセナール、（Ｚ）−６−デセナール、（Ｅ）−７−デセナール、（Ｚ）−７−デセナール、（Ｅ）−８−デセナール、（Ｚ）−８−デセナール、９−デセナール、ウンデカナール、（Ｅ）−２−ウンデセナール、（Ｚ）−２−ウンデセナール、（Ｅ）−３−ウンデセナール、（Ｚ）−３−ウンデセナール、（Ｅ）−４−ウンデセナール、（Ｚ）−４−ウンデセナール、（Ｅ）−５−ウンデセナール、（Ｚ）−５−ウンデセナール、（Ｅ）−６−ウンデセナール、（Ｚ）−６−ウンデセナール、（Ｅ）−７−ウンデセナール、（Ｚ）−７−ウンデセナール、（Ｅ）−８−ウンデセナール、（Ｚ）−８−ウンデセナール、（Ｅ）−９−ウンデセナール、（Ｚ）−９−ウンデセナール、１０−ウンデセナール、ドデカナール、（Ｅ）−２−ドデセナール、（Ｚ）−２−ドデセナール、（Ｅ）−３−ドデセナール、（Ｚ）−３−ドデセナール、（Ｅ）−４−ドデセナール、（Ｚ）−４−ドデセナール、（Ｅ）−５−ドデセナール、（Ｚ）−５−ドデセナール、（Ｅ）−６−ドデセナール、（Ｚ）−６−ドデセナール、（Ｅ）−７−ドデセナール、（Ｚ）−７−ドデセナール、（Ｅ）−８−ドデセナール、（Ｚ）−８−ドデセナール、（Ｅ）−９−ドデセナール、（Ｚ）−９−ドデセナール、（Ｅ）−１０−ドデセナール、（Ｚ）−１０−ドデセナール、１１−ドデセナール、トリデカナール、（Ｅ）−２−トリデセナール、（Ｚ）−２−トリデセナール、（Ｅ）−３−トリデセナール、（Ｚ）−３−トリデセナール、（Ｅ）−４−トリデセナール、（Ｚ）−４−トリデセナール、（Ｅ）−５−トリデセナール、（Ｚ）−５−トリデセナール、（Ｅ）−６−トリデセナール、（Ｚ）−６−トリデセナール、（Ｅ）−７−トリデセナール、（Ｚ）−７−トリデセナール、（Ｅ）−８−トリデセナール、（Ｚ）−８−トリデセナール、（Ｅ）−９−トリデセナール、（Ｚ）−９−トリデセナール、（Ｅ）−１０−トリデセナール、（Ｚ）−１０−トリデセナール、（Ｅ）−１１−トリデセナール、（Ｚ）−１１−トリデセナール、１２−トリデセナール、ブタデカナール、（Ｅ）−２−ブタデセナール、（Ｚ）−２−ブタデセナール、（Ｅ）−３−ブタデセナール、（Ｚ）−３−ブタデセナール、（Ｅ）−４−ブタデセナール、（Ｚ）−４−ブタデセナール、（Ｅ）−５−ブタデセナール、（Ｚ）−５−ブタデセナール、（Ｅ）−６−ブタデセナール、（Ｚ）−６−ブタデセナール、（Ｅ）−７−ブタデセナール、（Ｚ）−７−ブタデセナール、（Ｅ）−８−ブタデセナール、（Ｚ）−８−ブタデセナール、（Ｅ）−９−ブタデセナール、（Ｚ）−９−ブタデセナール、（Ｅ）−１０−ブタデセナール、（Ｚ）−１０−ブタデセナール、（Ｅ）−１１−ブタデセナール、（Ｚ）−１１−ブタデセナール、（Ｅ）−１２−ブタデセナール、（Ｚ）−１２−ブタデセナール、１３−ブタデセナール、及びそれらの混合物からなる脂肪族アルデヒドの群から選択することができる。好ましい実施形態では、脂肪族アルデヒドは、ヘキサナール、（Ｅ）−２−ヘキセナール、（Ｚ）−２−ヘキセナール、（Ｅ）−３−ヘキセナール、（Ｚ）−３−ヘキセナール、（Ｅ）−４−ヘキセナール、（Ｚ）−４−ヘキセナール、５−ヘキセナール、ヘプタナール、（Ｅ）−２−ヘプテナール、（Ｚ）−２−ヘプテナール、（Ｅ）−３−ヘプテナール、（Ｚ）−３−ヘプテナール、（Ｅ）−４−ヘプテナール、（Ｚ）−４−ヘプテナール、（Ｅ）−５−ヘプテナール、（Ｚ）−５−ヘプテナール、６−ヘプテナール、オクタナール、（Ｅ）−２−オクテナール、（Ｚ）−２−オクテナール、（Ｅ）−３−オクテナール、（Ｚ）−３−オクテナール、（Ｅ）−４−オクテナール、（Ｚ）−４−オクテナール、（Ｅ）−５−オクテナール、（Ｚ）−５−オクテナール、（Ｅ）−６−オクテナール、（Ｚ）−６−オクテナール、７−オクテナール、ノナナール、（Ｅ）−２−ノネナール、（Ｚ）−２−ノネナール、（Ｅ）−３−ノネナール、（Ｚ）−３−ノネナール、（Ｅ）−４−ノネナール、（Ｚ）−４−ノネナール、（Ｅ）−５−ノネナール、（Ｚ）−５−ノネナール、（Ｅ）−６−ノネナール、（Ｚ）−６−ノネナール、（Ｅ）−７−ノネナール、（Ｚ）−７−ノネナール、８−ノネナール及びそれらの混合物からなる群から選択される。
【０１７８】
他の好ましい実施形態では、少なくとも1種の脂肪族アルデヒドは飽和脂肪族アルデヒドである。この場合、脂肪族アルデヒドは、ヘキサナール、ヘプタナール、オクタナール、ノナナール、デカナール、ウンデカナール、ドデカナール、トリデカナール、ブタデカナール及びそれらの混合物からなる群から選択される。好ましくは、飽和脂肪族アルデヒドの形態の少なくとも１種の脂肪族アルデヒドは、ヘキサナール、ヘプタナール、オクタナール、ノナナール、デカナール、ウンデカナール、ドデカナール及びそれらの混合物からなる群から選択される。例えば、飽和脂肪族アルデヒドの形態の少なくとも１種の脂肪族アルデヒドは、オクタナール、ノナナール及びそれらの混合物から選択される。
【０１７９】
２種の脂肪族アルデヒドの混合物、例えば、オクタナール及びノナナールのような２種の飽和脂肪族アルデヒドが本発明に従って使用される場合、オクタナールとノナナールとの重量比は７０：３０〜３０：７０、より好ましくは６０：４０〜４０：６０である。本発明の特に好ましい一実施形態では、オクタナールとノナナールとの重量比は約１：１である。
【０１８０】
本発明の意味における少なくとも１種の脂肪族アルデヒドの「塩反応生成物」という用語は、少なくとも１種の天然炭酸カルシウムを少なくとも１種の脂肪族アルデヒドと接触させることによって得られる生成物を指す。前記反応生成物は、塗布された少なくとも１種の脂肪族アルデヒドの少なくとも一部と少なくとも１種の天然炭酸カルシウムの表面に位置する反応性分子との間に形成される。
【０１８１】
一実施形態では、少なくとも1種の脂肪族アルデヒドとその塩反応生成物（複数可）とのモル比は、９９．９：０．１〜０．１：９９．９、好ましくは７０：３０〜９０：１０である。
【０１８２】
本発明の意味における「少なくとも１種の脂肪族アルデヒドとその塩反応生成物（複数可）とのモル比」という表現は、塩反応生成物中の脂肪族アルデヒドの分子量の合計に対する脂肪族アルデヒドの分子量の合計を指す。
【０１８３】
少なくとも１種の脂肪族アルデヒドで処理された、表面処理された天然炭酸カルシウムを調製する方法及び被覆に適した化合物は、例えば、ＥＰ２３９０２８５Ａ１号に記載されており、これは参照により本明細書に組み込まれる。
【０１８４】
本発明の別の実施形態によれば、表面処理された天然炭酸カルシウムは、少なくとも１種の天然炭酸カルシウムの表面の少なくとも一部上に処理層を含み、処理層は置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物及び／又はその塩反応生成物を含む。
【０１８５】
「コハク酸無水物」という用語は、ジヒドロ−２，５−フランジオン、無水コハク酸又はコハク酸オキシドとも呼ばれ、分子式Ｃ４Ｈ４Ｏ３を有し、コハク酸の酸無水物である。
【０１８６】
本発明の意味における「一置換」コハク酸無水物という用語は、１個の水素原子が別の置換基で置換されているコハク酸無水物を指す。
【０１８７】
本発明の意味における「一置換」コハク酸という用語は、１個の水素原子が別の置換基で置換されているコハク酸を指す。
【０１８８】
少なくとも１種の一置換コハク酸無水物の「塩反応生成物」という用語は、少なくとも１種の天然炭酸カルシウムを１種以上の一置換コハク酸無水物と接触させることによって得られる生成物を指す。前記塩反応生成物は、塗布された一置換コハク酸無水物から形成される一置換コハク酸と少なくとも１種の天然炭酸カルシウムの表面に位置する反応性分子との間に形成される。あるいは、前記塩反応生成物は、任意に少なくとも１種の一置換コハク酸無水物と共に存在し得る一置換コハク酸と、少なくとも１種の天然炭酸カルシウムの表面に位置する反応性分子との間に形成される。
【０１８９】
例えば、少なくとも１種の天然炭酸カルシウムの表面上の処理層は、置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物及び／又はその塩反応生成物を含む。より好ましくは、少なくとも１種の天然炭酸カルシウムの表面上の処理層は、置換基に少なくともＣ２からＣ３０まで、好ましくはＣ３からＣ２０まで、最も好ましくはＣ４からＣ１８までの総炭素原子数を有する直鎖、分岐、脂肪族及び環式基から選択された基で一置換されたコハク酸無水物からなる少なくとも１種の一置換コハク酸無水物及び／又はその塩反応生成物を含む。
【０１９０】
置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物で処理された天然炭酸カルシウムを調製する方法及び被覆に適した化合物は、例えば、ＷＯ２０１６／０２３９３７Ａ１号及びＥＰ２７２２３６８Ａ１号に記載されており、これらは参照により本明細書に組み込まれる。
【０１９１】
本発明の別の実施形態によれば、表面処理された天然炭酸カルシウムは、少なくとも１種の天然炭酸カルシウムの表面の少なくとも一部上に処理層を含み、処理層は少なくとも１種のポリジアルキルシロキサンを含む。
【０１９２】
好ましいポリジアルキルシロキサンは、例えば、ＵＳ２００４／００９７６１６Ａ１号に記載されている。最も好ましいのは、ポリジメチルシロキサン、好ましくはジメチコーン、ポリジエチルシロキサン及びポリメチルフェニルシロキサン及び／又はそれらの混合物からなる群から選択されるポリジアルキルシロキサンである。
【０１９３】
例えば、少なくとも１種のポリジアルキルシロキサンは、好ましくはポリジメチルシロキサン（ＰＤＭＳ）である。
【０１９４】
少なくとも１種のポリジアルキルシロキサンは、好ましくは、少なくとも１種の天然炭酸カルシウムの表面の少なくとも一部上のポリジアルキルシロキサンの総量が１０００ｐｐｍ未満、より好ましくは８００ｐｐｍ未満、最も好ましくは６００ｐｐｍ未満であるような量で存在する。例えば、少なくとも１種の天然炭酸カルシウムの表面の少なくとも一部上のポリジアルキルシロキサンの総量は、１００〜１０００ｐｐｍ、より好ましくは２００〜８００ｐｐｍ、最も好ましくは３００〜６００ｐｐｍで、例えば、４００〜６００ｐｐｍである。
【０１９５】
少なくとも１種の天然炭酸カルシウムの表面上の処理層は、好ましくは少なくとも１種の飽和脂肪族直鎖又は分岐カルボン酸及びそれらの塩反応生成物、及び／又は置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物及び／又はその塩反応生成物を含む。
【０１９６】
より好ましくは、少なくとも１種の天然炭酸カルシウムの表面上の処理層は、少なくとも１種の飽和脂肪族直鎖又は分岐カルボン酸及びそれらの塩反応生成物を含む。最も好ましくは、少なくとも１種の天然炭酸カルシウムの表面上の処理層は、ステアリン酸及びその塩反応生成物を含む。例えば、少なくとも１種の天然炭酸カルシウムの表面上の処理層は、ステアリン酸及びその塩反応生成物からなる。
【０１９７】
一実施形態では、少なくとも１種の天然炭酸カルシウムの表面の少なくとも一部上の処理層は、上記の材料の混合物、好ましくは２つの材料の混合物を含む。
【０１９８】
従って、後処理層が処理層上に存在してもよい。
【０１９９】
本発明の意味における「後処理層」は、処理層とは異なり得る表面処理剤の層、好ましくは単層を指し、「後処理層」は「処理層」上に位置する。
【０２００】
好ましい一実施形態では、少なくとも１種の天然炭酸カルシウムの表面処理は２工程で行われ、第１の工程は、処理層を形成するために、１種以上のリン酸モノエステル及び／又は１種以上のリン酸ジエステルのリン酸エステルブレンド又は少なくとも１種の飽和脂肪族直鎖又は分岐カルボン酸、又は少なくとも１種の脂肪族アルデヒド、又は置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物による処理を含み、第２の工程は、後処理層を形成するために、少なくとも１種のポリジアルキルシロキサンによる処理を含む。
【０２０１】
別の実施形態では、表面処理は、処理層を形成するために、少なくとも１種の天然炭酸カルシウムを、１種以上のリン酸モノエステル及び／又は１種以上のリン酸ジエステルのリン酸エステルブレンドと、少なくとも１種の飽和脂肪族直鎖又は分岐カルボン酸、又は少なくとも１種の脂肪族アルデヒド、又は置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物と、少なくとも１種のポリジアルキルシロキサンと同時に処理することによって実施される。
【０２０２】
さらに、表面処理は、少なくとも１種の天然炭酸カルシウムを最初にポリジアルキルシロキサンで処理し、続いて１種以上のリン酸モノエステル及び／又は１種以上のリン酸ジエステルのリン酸エステルブレンド、又は少なくとも１種の飽和脂肪族直鎖又は分岐カルボン酸、又は少なくとも１種の脂肪族アルデヒド、又は置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物で処理することによって実施することができる。
【０２０３】
好ましくは、後処理層は少なくとも１種のポリジアルキルシロキサンを含む。
【０２０４】
したがって、少なくとも１種の天然炭酸カルシウムの表面の少なくとも一部上の処理層は、好ましくは１種以上のリン酸モノエステル及びその塩反応生成物及び／又は１種以上のリン酸ジエステル及びその塩反応生成物のリン酸エステルブレンドを含み、後処理層は少なくとも１種のポリジアルキルシロキサンを含む。
【０２０５】
あるいは、少なくとも１種の天然炭酸カルシウムの表面の少なくとも一部上の処理層は、少なくとも１種の飽和脂肪族直鎖又は分岐カルボン酸及びそれらの塩反応生成物を含み、後処理層は少なくとも１種のポリジアルキルシロキサンを含む。
【０２０６】
あるいは、少なくとも１種の天然炭酸カルシウムの表面の少なくとも一部上の処理層は、少なくとも１種の脂肪族アルデヒド及び／又はその塩反応生成物を含み、後処理層は少なくとも１種のポリジアルキルシロキサンを含む。
【０２０７】
あるいは、少なくとも１種の天然炭酸カルシウムの表面の少なくとも一部上の処理層は、置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物及び／又はその塩反応生成物を含み、後処理層は少なくとも１種のポリジアルキルシロキサンを含む。
【０２０８】
より好ましくは、少なくとも１種の天然炭酸カルシウムの表面の少なくとも一部上の処理層は、少なくとも１種の飽和脂肪族直鎖又は分岐カルボン酸及びそれらの塩反応生成物、又は置換基に少なくともＣ２からＣ３０までの総炭素原子数を有する直鎖、分岐、脂肪族及び環式基から選択された基で一置換されたコハク酸無水物からなる少なくとも１種の一置換コハク酸無水物及び／又はその塩反応生成物を含み、最も好ましくはそれらからなり、後処理層は少なくとも１種のポリジアルキルシロキサンを含み、より好ましくはそれからなる。例えば、少なくとも１種の天然炭酸カルシウムの表面の少なくとも一部上の処理層は、少なくとも１種の飽和脂肪族直鎖又は分岐カルボン酸及びその塩反応生成物を含み、最も好ましくはそれらからなり、後処理層は少なくとも１種のポリジアルキルシロキサンを含み、より好ましくはそれからなる。
【０２０９】
一実施形態によれば、リン酸エステル、１種以上のリン酸モノエステル、１種以上のリン酸ジエステルのブレンド、又は少なくとも１種の飽和脂肪族直鎖又は分岐カルボン酸、少なくとも１種の脂肪族アルデヒド、又は少なくとも１種の一置換コハク酸無水物の塩反応生成物（複数可）は、それらの１種以上のカルシウム及び／又はマグネシウム塩である。
【０２１０】
したがって、少なくとも１種の表面処理天然炭酸カルシウムは、少なくとも１種の天然炭酸カルシウムと、以下を含む処理層とを含み、好ましくはそれらからなることが理解される。
ｉ）  １種以上のリン酸モノエステル及びその塩反応生成物、並びに／又は１種以上のリン酸ジエステル及びその塩反応生成物の、リン酸エステルブレンド、及び／又は
ｉｉ）  少なくとも1種の飽和脂肪族直鎖又は分岐カルボン酸及びその塩反応生成物、及び／又は
ｉｉｉ）  少なくとも１種の脂肪族アルデヒド及び／又はその塩反応生成物、及び／又は
ｉｖ）  置換基に少なくともＣ２からＣ３０までの総炭素原子数を有する直鎖、分岐、脂肪族及び環式基から選択される基によって一置換されたコハク酸無水物からなる少なくとも１種の一置換コハク酸無水物及び／又はそれらの塩反応生成物、及び／又は
ｖ）  少なくとも１種のポリジアルキルシロキサン、及び／又は
ｖｉ）  ｉからｖに従う材料の混合物
【０２１１】
処理層は、前記少なくとも１種の天然炭酸カルシウムの表面上に形成される。
【０２１２】
表面処理された天然炭酸カルシウムは、少なくとも１種の天然炭酸カルシウムの総乾燥重量に基づいて、０．０５〜２．３重量％の量で処理層を含むことが好ましい。一実施形態によれば、表面処理された天然炭酸カルシウムは、少なくとも１種の天然炭酸カルシウムの総乾燥重量に基づいて、０．１〜２．０重量％、より好ましくは０．１〜１．９重量％、最も好ましくは０．１５〜１．８重量％の量で処理層を含む。
【０２１３】
処理層は、好ましくは、表面処理された天然炭酸カルシウムの表面上の、１種以上のリン酸モノエステル及びその塩反応生成物及び／又は１種以上のリン酸ジエステル及びそれらの塩反応生成物のリン酸エステルブレンド、及び／又は少なくとも１種の飽和脂肪族直鎖又は分岐カルボン酸及びそれらの塩反応生成物、及び／又は少なくとも１種の脂肪族アルデヒド及び／又はその塩反応生成物、及び／又は置換基に少なくともＣ２からＣ３０までの総炭素原子数を有する直鎖、分岐、脂肪族、環式基から選択された基によって一置換されたコハク酸無水物からなる少なくとも１種の一置換コハク酸無水物及び／又はその塩反応生成物、及び／又は少なくとも１種のポリジアルキルシロキサン、及び／又は前記材料の混合物の総重量が、少なくとも１種の天然炭酸カルシウムの０．０５〜１重量％／ｍ２、より好ましくは０．１〜０．５重量％／ｍ２、最も好ましくは０．１５〜０．２５量％／ｍ２であることを特徴とする。
【０２１４】
本発明の一実施形態では、処理層は、表面処理された天然炭酸カルシウムの表面上の、１種以上のリン酸モノエステル及びその塩反応生成物及び／又は１種以上のリン酸ジエステル及びそれらの塩反応生成物のリン酸エステルブレンド、及び／又は又は少なくとも１種の飽和脂肪族直鎖又は分岐カルボン酸及びそれらの塩反応生成物、及び／又は少なくとも１種の脂肪族アルデヒド及び／又はその塩反応生成物、及び／又は置換基に少なくともＣ２からＣ３０までの総炭素原子数を有する直鎖、分岐、脂肪族、環式基から選択された基によって一置換されたコハク酸無水物からなる少なくとも１種の一置換コハク酸無水物及び／又はその塩反応生成物、及び／又は少なくとも１種のポリジアルキルシロキサン、及び／又は前記材料の混合物の総重量が、少なくとも１種の天然炭酸カルシウムの０．１〜５ｍｇ／ｍ２、より好ましくは０．２５〜４．５ｍｇ／ｍ２、最も好ましくは１．０〜４．０ｍｇ／ｍ２であることを特徴とする。
【０２１５】
表面処理された天然炭酸カルシウムは、≧２５０℃の揮発性発現温度を特徴とすることが好ましい。例えば、表面処理された天然炭酸カルシウムは、≧２６０℃又は≧２７０℃の揮発性発現温度を有する。一実施形態では、表面処理された天然炭酸カルシウムは、２５０℃〜４００℃、好ましくは２６０℃〜４００℃、最も好ましくは２７０℃〜４００℃の揮発性発現温度を特徴とする。
【０２１６】
これに加えて又はこれに代えて、表面処理された天然炭酸カルシウムは、０．２５質量％未満、好ましくは０．２３質量％未満、例えば、約０．０４〜０．２１質量％、好ましくは０．０８〜０．１５質量％、より好ましくは０．１〜０．１２質量％の、２５〜３５０℃の間の総揮発性物質を特徴とする。
【０２１７】
さらに、表面処理された天然炭酸カルシウムは、低吸湿感受性を特徴とする。表面処理された天然炭酸カルシウムの吸湿感受性は、約＋２３℃（±２℃）の温度で、その全表面水分レベルが乾燥した天然炭酸カルシウムの１ｍｇ／ｇ未満であるようなものであることが好ましい。例えば、表面処理された天然炭酸カルシウムは、約＋２３℃（±２℃）の温度で、乾燥した天然炭酸カルシウムの０．１〜３．０ｍｇ／ｇ、より好ましくは０．２〜２．５ｍｇ／ｇ、最も好ましくは０．２〜２．０ｍｇ／ｇの吸湿感受性を有する。
【０２１８】
高い不透明度で低密度、即ち、≦０．７２ｇ／ｃｍ３を有する単層又は多層二軸延伸ポリプロピレンフィルムを達成するために、単層又は多層二軸延伸ポリプロピレンフィルムの少なくとも１層は、層の総重量に基づいて、５．０〜２１．０重量％の範囲の量の少なくとも１種の天然炭酸カルシウムを含む。
【０２１９】
一実施形態によれば、単層又は多層二軸延伸ポリプロピレンフィルムの少なくとも１層は、層の総重量に基づいて、７．０〜１８．０重量％、好ましくは８．０〜１６．０重量％の範囲の量で少なくとも１種の天然炭酸カルシウムを含む。
【０２２０】
本発明の一態様によれば、上記の少なくとも１種の天然炭酸カルシウムは、密度≦０．７２ｇ／ｃｍ３を有する単層又は多層二軸延伸ポリプロピレンフィルムにおけるキャビテーション剤として使用される。
【０２２１】
＜単層又は多層二軸延伸ポリプロピレンフィルム＞
本発明によれば、単層又は多層二軸延伸ポリプロピレンフィルムが提供され、フィルムの少なくとも１層が、層の総重量に基づいて、７９．０〜９５．０重量％の範囲の量の少なくとも１種のポリプロピレン及び５．０〜２１．０重量％の範囲の量の少なくとも１種の天然炭酸カルシウムを含み、少なくとも１種の天然炭酸カルシウムが、３．２μｍ〜８．０μｍの重量メジアン粒径ｄ５０を有する。
【０２２２】
単層又は多層二軸延伸ポリプロピレンフィルムは特に低密度を特徴とすることが理解される。したがって、単層又は多層二軸延伸ポリプロピレンフィルム、特に少なくとも１種のポリプロピレン及び少なくとも１種の天然炭酸カルシウム含有層は、≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３の範囲の密度を有する。例えば、単層又は多層二軸延伸ポリプロピレンフィルム、特に少なくとも１種のポリプロピレン及び少なくとも１種の天然炭酸カルシウム含有層は、＜０．６２ｇ／ｃｍ３、さらにより好ましくは≧０．４から＜０．６２ｇ／ｃｍ３の間の範囲の密度を有する。
【０２２３】
本発明の他の利点は、単層又は多層二軸延伸ポリプロピレンフィルムが特に高い不透明度を特徴とすることである。単層又は多層二軸延伸ポリプロピレンフィルム、特に少なくとも１種のポリプロピレン及び少なくとも１種の天然炭酸カルシウム含有層は、≧４０％、好ましくは≧５５％、さらにより好ましくは≧６０％、最も好ましくは≧６５％の不透明度を有することが理解される。
【０２２４】
単層又は多層二軸延伸ポリプロピレンフィルム、特に少なくとも１種のポリプロピレン及び少なくとも１種の天然炭酸カルシウム含有層は、高い不透明の外観において特に低い密度を有するので有利である。
【０２２５】
したがって、単層又は多層二軸延伸ポリプロピレンフィルム、特に少なくとも１種のポリプロピレン及び少なくとも１種の天然炭酸カルシウム含有層は、≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３、例えば、≧０．４から＜０．６２ｇ／ｃｍ３の間の範囲の密度、及び≧４０％、好ましくは≧５５％、さらにより好ましくは≧６０％、最も好ましくは≧６５％の不透明度を有することが好ましい。
【０２２６】
一実施形態によれば、単層又は多層二軸延伸ポリプロピレンフィルム、特に少なくとも１種のポリプロピレン及び少なくとも１種の天然炭酸カルシウム含有層の中央値厚さは、３．２〜５００μｍ、好ましくは４〜４００μｍ、より好ましくは５〜３００μｍ、最も好ましくは６〜２５０μｍ、例えば、８〜１５０μｍである。
【０２２７】
一実施形態によれば、単層又は多層二軸延伸ポリプロピレンフィルム、特に少なくとも１種のポリプロピレン及び少なくとも１種の天然炭酸カルシウム含有層は、３．２〜５００μｍ、好ましくは４〜４００μｍ、より好ましくは５〜３００μｍ、最も好ましくは６〜２５０μｍ、例えば、８〜１５０μｍの中央値厚さ、及び≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３例えば、≧０．４から＜０．６２ｇ／ｃｍ３の間の範囲の密度を有する。
【０２２８】
二軸延伸ポリプロピレンフィルムは単層又は多層フィルムであることが理解される。
【０２２９】
多層二軸延伸ポリプロピレンフィルムの場合、フィルムは、互いに隣接している２〜１０層、好ましくは３層のような２以上の層からなる。多層フィルムが３層フィルムである場合、フィルムは好ましくはフィルム構造Ａ−Ｂ−Ａ又はＡ−Ｂ−Ｃを有する。多層フィルムにおいて、コア層、即ち、少なくとも１種のポリプロピレン及び少なくとも１種の天然炭酸カルシウム含有層は空隙を有する。一実施形態では、多層フィルムは、２つの隣接する層の間に配置されるバリア層を含む。本願の意味における「バリア層」とは、拡散バリア、例えば、酸素及び／又は水蒸気及び／又はガスバリアを指し、これは包装された商品を様々な外部の影響から保護するために使用される。
【０２３０】
バリア層は、この目的に適していると当該技術分野において知られている任意の材料であることができる。例えば、バリア層は、アルミニウム層、Ａｌ２Ｏ３層、ＳｉＯｘ層、エチレンビニルアルコール層、ポリ（ビニルアルコール）層、又はポリ塩化ビニリデン層、及びそれらの混合物であることができる。
【０２３１】
単層又は多層二軸延伸ポリプロピレンフィルム、特に少なくとも１種のポリプロピレン及び少なくとも１種の天然炭酸カルシウムを含む層の中央値厚さは、製造される製品に応じて広い範囲で変わり得ることが理解される。
【０２３２】
例えば、少なくとも１種のポリプロピレン及び少なくとも１種の天然炭酸カルシウム含有層は、他の個々の層、即ち、少なくとも１種のポリプロピレン及び／又は及び少なくとも１種の天然炭酸カルシウムを含まない層よりも厚いことが好ましい。あるいは、少なくとも１種のポリプロピレン及び少なくとも１種の天然炭酸カルシウム含有層は、一緒に他の層、即ち、少なくとも１種のポリプロピレン及び／又は及び少なくとも１種の天然炭酸カルシウムを含まない層、好ましくは、少なくとも１種のポリプロピレン及び少なくとも１種の天然炭酸カルシウムを含まない層とほぼ同じ厚さである。
【０２３３】
好ましくは、単層又は多層二軸延伸ポリプロピレンフィルム、特に少なくとも１種のポリプロピレン及び少なくとも１種の天然炭酸カルシウム含有層は、３．２〜５００μｍ、好ましくは４〜４００μｍ、より好ましくは５〜３００μｍ、最も好ましくは６〜２５０μｍ、例えば、８〜１５０μｍの中央値厚さを有する。
【０２３４】
特記しない限り、本明細書に記載の機械的及び光学的特性は、本明細書の以下に記載の実施例の節に従って、即ち、記述された条件下で二軸ラボストレッチャー（ドイツのドクター・コリン社（Ｄｒ．Ｃｏｌｌｉｎ  ＧｍｂＨ）製Ｍｏｄｅｌ  Ｍａｘｉ  Ｇｒｉｐ  ７５０Ｓ二軸実験室用延伸フレーム）を使用することによって調製される少なくとも１種のポリプロピレン及び少なくとも１種の天然炭酸カルシウム含有層又はフィルムを指す。したがって、異なる条件下で調製された少なくとも１種のポリプロピレン及び少なくとも１種の天然炭酸カルシウム含有層又はフィルムについての結果は、本明細書で定義されている機械的及び光学的特性から逸脱し得ることが理解される。
【０２３５】
さらに、単層又は多層二軸延伸ポリプロピレンフィルム、特に少なくとも１種のポリプロピレン及び少なくとも１種の天然炭酸カルシウム含有層は、フィルム、特に層の機械的性質が高レベルに保たれるので有利である。
【０２３６】
例えば、≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３の範囲、例えば、≧０．４から＜０．６２ｇ／ｃｍ３の間の範囲の密度で、単層又は多層二軸延伸ポリプロピレンフィルム、特に少なくとも１種のポリプロピレン及び少なくとも１種の天然炭酸カルシウム含有層は、ＩＳＯ  ５２７−３に従って測定された、７０〜２００ＭＰａの範囲、より好ましくは７５〜１９０ＭＰａの範囲、最も好ましくは８０〜１８０ＭＰａの範囲の、縦方向及び横方向における引張強度を有する。縦方向及び横方向における引張強度の値は、延伸法が同時に行われる場合には大きくは異ならないことが理解される。
【０２３７】
一実施形態では、≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３の範囲、例えば、≧０．４から＜０．６２ｇ／ｃｍ３の間の範囲の密度で、単層又は多層二軸延伸ポリプロピレンフィルム、特に少なくとも１種のポリプロピレン及び少なくとも１種の天然炭酸カルシウム含有層は、ＩＳＯ  ５２７−３に従って測定された、１０００〜５０００ＭＰａの範囲、より好ましくは１１００〜４５００ＭＰａの範囲、最も好ましくは１２００〜４０００ＭＰａの範囲の、縦方向及び横方向における弾性率を有する。縦方向及び横方向における弾性率の値は、延伸法が同時に行われる場合には大きくは異ならないことが理解される。
【０２３８】
一実施形態では、≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３の範囲、例えば、≧０．４から＜０．６２ｇ／ｃｍ３の間の範囲の密度で、単層又は多層二軸延伸ポリプロピレンフィルム、特に少なくとも１種のポリプロピレン及び少なくとも１種の天然炭酸カルシウム含有層は、ＩＳＯ  ５２７−３に従って測定された、１８〜９０％の範囲、より好ましくは２０〜８０％の範囲、最も好ましくは２２〜７０％の範囲の縦方向及び横方向における最大破断点伸びを有する。縦方向及び横方向における破断点伸びの値は、延伸法が同時に行われる場合には大きくは異ならないことが理解される。
【０２３９】
さらに、単層又は多層二軸延伸ポリプロピレンフィルム、特に少なくとも１種のポリプロピレン及び少なくとも１種の天然炭酸カルシウム含有層は微孔質であり、良好な光学的特性を有することが理解される。微孔性及び良好な光学的特性は、水蒸気透過率（ＷＶＴＲ）及び例えば、Ｌ＊に関する以下のデータから推定することができる。
【０２４０】
「微孔性の」又は「微孔性」という用語は、単層又は多層二軸延伸ポリプロピレンフィルム、特に少なくとも１種のポリプロピレン及び少なくとも１種の天然炭酸カルシウム含有層を指し、それらは、それらが通気性があるか通気性を有すると同時に、それらを通る液体の流れを抑制又は停止するように、蒸気又はガスがそれらを通って流れることを可能にする。
【０２４１】
単層又は多層二軸延伸ポリプロピレンフィルム、特に少なくとも１種のポリプロピレン及び少なくとも１種の天然炭酸カルシウム含有層の微孔性は、その水蒸気透過率によって測定することができる。一実施形態によれば、単層又は多層二軸延伸ポリプロピレンフィルム、特に少なくとも１種のポリプロピレン及び少なくとも１種の天然炭酸カルシウム含有層は、ＡＳＴＭ  Ｅ３９８に従ってＬｙｓｓｙ  Ｌ８０−５０００測定装置で測定された、１００ｇ／（ｍ２・日）未満、好ましくは１５〜１００ｇ／（ｍ２・日）の水蒸気透過率（ＷＶＴＲ）を有する。
【０２４２】
一実施形態によれば、単層又は多層二軸延伸ポリプロピレンフィルム、特に少なくとも１種のポリプロピレン及び少なくとも１種の天然炭酸カルシウム含有層は、好ましくは、≦０．７２ｇ／ｃｍ３、好ましくは≦０．７０ｇ／ｃｍ３、より好ましくは≦０．６８ｇ／ｃｍ３、さらにより好ましくは≦０．６５ｇ／ｃｍ３、さらにより好ましくは０．４０〜０．６５ｇ／ｃｍ３、最も好ましくは０．５０〜０．６５ｇ／ｃｍ３の範囲、例えば、≧０．４から＜０．６２ｇ／ｃｍ３の間の範囲の密度で、ＤＩＮ  ６１７４によれば、６０〜１００、好ましくは７０〜１００、最も好ましくは８０〜９８のＬ＊を有する。
【０２４３】
一実施形態によれば、単層又は多層二軸延伸ポリプロピレンフィルムの少なくとも１種のポリプロピレン及び少なくとも１種の天然炭酸カルシウム含有層は、ポリプロピレンに分散されている、キャビテーション剤、酸化防止剤、酸捕捉剤、加工助剤、帯電防止添加剤、押出助剤、核形成剤、光安定剤、光学的光沢剤、青色染料、ブロッキング防止剤、白色顔料及びそれらの混合物を含む群から選択される少なくとも１種の添加剤をさらに含む。
【０２４４】
単層又は多層二軸延伸ポリプロピレンフィルムの少なくとも１種のポリプロピレン及び少なくとも１種の天然炭酸カルシウム含有層は、層の総重量に基づいて、０．１〜３０．０重量％、好ましくは２．０〜２５．０重量％、より好ましくは４．０〜２２．０重量％、さらにより好ましくは５．０〜２０．０重量％、さらにより好ましくは６．０〜１７重量％、最も好ましくは８．０〜１５．０重量％の範囲の量で少なくとも１つの添加剤を含む。
【０２４５】
一実施形態では、単層又は多層二軸延伸ポリプロピレンフィルムの少なくとも１種のポリプロピレン及び少なくとも１種の天然炭酸カルシウム含有層は、少なくとも１種の天然炭酸カルシウムの量より少ない量で少なくとも１種の添加剤を含む。例えば、単層又は多層二軸延伸ポリプロピレンフィルムの少なくとも１種のポリプロピレン及び少なくとも１種の天然炭酸カルシウム含有層は、少なくとも１種の天然炭酸カルシウムの総重量に基づいて、少なくとも１種の天然炭酸カルシウムの量を下回る、少なくとも２０重量％、より好ましくは少なくとも３０重量％、最も好ましくは少なくとも５０重量％の量で少なくとも１種の添加剤を含む。
【０２４６】
したがって、単層又は多層二軸延伸ポリプロピレンフィルムが少なくとも１種の添加剤を含む場合、少なくとも１種の添加剤は、少なくとも１種のポリプロピレン及び少なくとも１種の天然炭酸カルシウムと同じ層に存在するのが好ましい。添加剤の機能に応じて、それは外層に存在してもよく、例えば、ＵＶ安定剤又はブロッキング防止剤である。
【０２４７】
単層又は多層二軸延伸ポリプロピレンフィルムの少なくとも１種のポリプロピレン及び少なくとも１種の天然炭酸カルシウム含有層中にさらなるキャビテーション剤が存在することは、それが、フィルム又は層の製造中に空隙の形成をさらに改善するので有利であることが理解される。しかし、さらなるキャビテーション剤がポリブチレンテレフタレート（ＰＢＴ）のようなポリマー性のものである場合、それは典型的にはフィルム又は層の不透明な外観を高めるのに役立たない。
【０２４８】
使用することができるキャビテーション剤は、ポリマーキャビテーション剤、好ましくはポリケトン、ポリスルホン、フルオロポリマー、好ましくはポリテトラフルオロエチレン、ポリアセタール、アイオノマー、アクリル樹脂、好ましくはポリメチルメタクリレート、ポリスチレン樹脂、ポリウレタン、ポリアミド、ポリカーボネート、ポリアクリロニトリル、ポリエチレンテレフタレート、ポリブチレンテレフタレート、並びにそれらの共重合樹脂及び混合物から選択される熱可塑性ポリマー、より好ましくは架橋剤で架橋されたもの、並びに／又は好ましくは無機充填剤（少なくとも１種の天然炭酸カルシウムとは異なる）、顔料、中実微小球、中空微小球、金属、及びそれらの混合物から選択される無機キャビテーション剤から選択される。
【０２４９】
ポリマーキャビテーション剤は、少なくとも１種のポリプロピレンに可溶性ではないことに留意されたい。したがって、少なくとも１種のポリプロピレンは連続相、即ち、マトリックスを形成し、熱可塑性ポリマーがその中に分散され、即ち、分散相を形成する。
【０２５０】
「少なくとも１種の天然炭酸カルシウムとは異なる」という用語は、少なくとも１種の天然炭酸カルシウムとは種類又は重量メジアン粒径ｄ５０が異なる無機充填剤を指す。したがって、無機充填剤は、＜３．２μｍ、例えば、≧０．５から＜３．２μｍまでの重量メジアン粒径ｄ５０を有する天然炭酸カルシウムでもあってもよいことが理解される。
【０２５１】
好ましくは、少なくとも１種の天然炭酸カルシウムとは異なる無機充填剤は、アルミナ、シリカ、二酸化チタン、アルカリ金属塩、例えば、炭酸バリウム、硫酸カルシウム、硫酸バリウム及びそれらの混合物からなる群から選択される。
【０２５２】
少なくとも１種の天然炭酸カルシウムとは異なる無機充填剤の重量メジアン粒径ｄ５０は、好ましくは少なくとも１種の天然炭酸カルシウムの重量メジアン粒径ｄ５０未満である。したがって、少なくとも１種の天然炭酸カルシウムとは異なる無機充填剤は、０．５μｍ〜＜３．２μｍ、好ましくは０．５μｍ〜２．５μｍ、より好ましくは０．５μｍ〜１．８μｍ、最も好ましくは０．６〜１．８μｍの範囲の重量メジアン粒径ｄ５０を有することができる。
【０２５３】
一実施形態では、少なくとも１種の天然炭酸カルシウムとは異なる無機充填剤は、タルク、アルミナ、シリカ、アルカリ金属塩、例えば、炭酸バリウム、硫酸カルシウム、硫酸バリウム、及びそれらの混合物からなる群から選択される。したがって、この実施形態では、単層又は多層二軸延伸ポリプロピレンフィルムの少なくとも１種のポリプロピレン及び少なくとも１種の天然炭酸カルシウム含有層は、好ましくは二酸化チタンを含まない。
【０２５４】
好ましくは、中実微小球又は中空微小球は、ガラス又はセラミック製であることができる。
【０２５５】
これに加えて又はこれに代えて、単層又は多層二軸延伸ポリプロピレンフィルムは、製造されるフィルムに添加剤として典型的に使用される添加剤をさらに含んでもよい。有利には、それらは溶融前に既にポリマー又はポリマー混合物に添加される。あるいは、添加剤をマスターバッチに添加することができる。
【０２５６】
例えば、単層又は多層二軸延伸ポリプロピレンフィルムは、酸化防止剤、酸捕捉剤、加工助剤、帯電防止剤、押出助剤、核形成剤、光安定剤、光学的光沢剤、青色染料、ブロッキング防止剤、白色顔料及びそれらの混合物からなる群から選択される少なくとも１種の添加剤を含む。
【０２５７】
単層又は多層二軸延伸ポリプロピレンフィルム用の適切な酸化防止剤は、フェノール系酸化防止剤及び亜リン酸エステル系酸化防止剤の混合物、例えば、Ｌｏｗｉｎｏｘ  ＢＯＰＰ  ４１５（ドイツ、ヴァルトクライブルク、アディファント（Ａｄｄｉｖａｎｔ））、ＡＬＢｌｅｎｄ  ９２５Ｐ（スイス、プラッテルン、ＳＩグループ）である。
【０２５８】
ＵＶ安定剤又はＵＶ吸収剤である光安定剤は、光誘起劣化の物理的及び化学的過程に介入することができる化合物であることが理解される。カーボンブラック及び他の顔料は光の悪影響からある程度の保護を与えることができるが、これらの物質は、それらが変色又は色の変化をもたらすので白色フィルムには不適当である。白色フィルムに適した唯一の添加剤は、安定化されるべきフィルムに全く色若しくは色の変化を与えない又は極めて低いレベルの色若しくは色の変化しか与えない有機化合物又は有機金属化合物である。適切なＵＶ安定剤である光安定剤は、１８０〜３８０ｎｍ、好ましくは２８０〜３５０ｎｍの波長範囲のＵＶ光の少なくとも７０％、好ましくは８０％、特に好ましくは９０％を吸収する。特に適しているものは、２６０〜３００℃の温度範囲で熱的に安定である、即ち、分解せずガスの放出を引き起こさないものである。適切なＵＶ安定剤である光安定剤の例は、２−ヒドロキシベンゾフェノン、２−ヒドロキシベンゾトリアゾール、有機ニッケル化合物、サリチル酸エステル、桂皮酸エステル誘導体、レゾルシノールモノベンゾエート、オキサニリド、ヒドロキシ安息香酸エステル、立体障害アミン及びトリアジン、好ましくは２−ヒドロキシベンゾトリアゾール及びトリアジンである。最も好ましくは、光安定剤は、ベンゾトリアゾール及び／又はベンゾフェノンから選択される。適切なベンゾトリアゾール及び／又はベンゾフェノンの例は、ＵＳ８０８８８４８号に記載されており、したがってこれは参照により本明細書に組み込まれる。使用される光安定剤の量は、フィルム、好ましくは少なくとも１種のポリプロピレン及び少なくとも１種の天然炭酸カルシウム含有層の総重量に基づいて、典型的には１０〜５００００ｐｐｍ、好ましくは２０〜３００００ｐｐｍ、最も好ましくは５０〜２５０００ｐｐｍである。
【０２５９】
フィルム、好ましくは少なくとも１種のポリプロピレン及び少なくとも１種の天然炭酸カルシウム含有層中に存在するさらなる添加剤は、所望ならば光学的光沢剤である。本発明による光学的光沢剤は、約３６０〜３８０ｎｍの波長範囲のＵＶ放射線を吸収し、これを再び可視の、より長波長の青紫色光として放出することができる。適切な光学的光沢剤は、ビスベンゾオキサゾール、フェニルクマリン及びビスステアリルビフェニル、特にフェニルクマリン、そして特に好ましくはトリアジン−フェニルクマリン（Ｔｉｎｏｐａｌ（Ｒ）（ドイツ、ルートヴィヒスハーフェン、ＢＡＳＦ）である。使用される光学的光沢剤の量は、フィルム、好ましくは少なくとも１種のポリプロピレン及び少なくとも１種の天然炭酸カルシウム含有層の総重量に基づいて、典型的には１０〜５００００ｐｐｍ、好ましくは２０〜３００００ｐｐｍ、最も好ましくは５０〜２５０００ｐｐｍである。
【０２６０】
適切な白色顔料は、好ましくは二酸化チタン、硫酸バリウム、炭酸カルシウム、カオリン及びシリカであり、二酸化チタン及び硫酸バリウムが好ましい。二酸化チタン粒子は、アナターゼ又はブルッカイト又はルチル、好ましくは主にアナターゼよりも高い隠蔽力を有するルチルから構成され得る。好ましい実施形態では、二酸化チタン粒子の９５重量％がルチルである。白色顔料の重量メジアン粒径ｄ５０は、典型的には、少なくとも１種の天然炭酸カルシウムの重量メジアン粒径ｄ５０未満であり、したがって白色顔料はボイド形成剤として作用しない。好ましくは、白色顔料の重量メジアン粒径ｄ５０は、０．１０〜０．３０μｍの範囲である。フィルム、好ましくは少なくとも１種のポリプロピレン及び少なくとも１種の天然炭酸カルシウム含有層中の白色顔料の量は、フィルム、好ましくは少なくとも１種のポリプロピレン及び少なくとも１種の天然炭酸カルシウム含有層の総重量に基づいて、通常は０．３〜２５重量％である。
【０２６１】
これに加えて又はこれに代えて、青色染料、好ましくはポリプロピレンに可溶な青色染料も、有用ならば、フィルム、好ましくは少なくとも１種のポリプロピレン及び少なくとも１種の天然炭酸カルシウム含有層に添加することができる。例えば、成功したことが証明されている青色染料は、コバルトブルー、群青及びアントラキノン染料、特にＳｕｄａｎブルー２（ドイツ、ルートヴィヒスハーフェン、ＢＡＳＦ）から選択される。使用される青色染料の量は、フィルム、好ましくは少なくとも１種のポリプロピレン及び少なくとも１種の天然炭酸カルシウム含有層の総重量に基づいて、典型的には１０〜１００００ｐｐｍ、好ましくは２０〜５０００ｐｐｍ、最も好ましくは５０〜１０００ｐｐｍである。
【０２６２】
これに加えて又はこれに代えて、ブロッキング防止剤も、有用ならば、フィルム、好ましくは少なくとも１種のポリプロピレン及び少なくとも１種の天然炭酸カルシウム含有層に添加することができる。典型的なブロッキング防止剤は、無機粒子及び／又は有機粒子、例えば、少なくとも１種の天然炭酸カルシウム含有層とは異なる炭酸カルシウム、非晶質シリカ、タルク、炭酸マグネシウム、炭酸バリウム、硫酸カルシウム、硫酸バリウム、リン酸リチウム、リン酸カルシウム、リン酸マグネシウム、酸化アルミニウム、カーボンブラック、二酸化チタン、カオリン、又は架橋ポリマー粒子、例えば、ポリスチレン粒子、アクリレート粒子、ＰＭＭＡ粒子、又は架橋シリコーンである。４．０〜１２μｍ、好ましくは６〜１０μｍの平均粒径（加重平均）を有する白雲母もまた特に適している。一般に知られているように、雲母は小板状ケイ酸塩からなり、そのアスペクト比は好ましくは５〜５０の範囲である。２種以上の異なるブロッキング防止剤の混合物又は同じ組成を有するが異なる粒径を有するブロッキング防止剤の混合物も添加剤として選択することができる。粒子は、押出し中にそれぞれの有利な濃度でフィルムの個々の層のポリマーに、直接又はマスターバッチによって添加することができる。ブロッキング防止剤は、好ましくは外層（複数可）、即ち、少なくとも１種の天然炭酸カルシウムを含まない層に添加される。ブロッキング防止剤の量は、フィルム、好ましくは少なくとも１種のポリプロピレン及び少なくとも１種の天然炭酸カルシウム含有層の総重量に基づいて、一般に０．０１〜１重量％である。
【０２６３】
核形成剤は、α−核形成剤又はβ−核形成剤であることができる。α−核形成剤は、好ましくは、ジベンジリデンソルビトール（例えば、１，３：２，４ジベンジリデンソルビトール）、ジベンジリデンソルビトール誘導体、好ましくは、ジメチルジベンジリデンソルビトール（例えば、１，３：２，４ジ（メチルベンジリデン）ソルビトール）、又は置換ノニトール誘導体、例えば、１，２，３−トリデオキシ−４，６：５，７−ビス−Ｏ−［（４−プロピルフェニル）メチレン］−ノニトール、ビニルシクロアルカンポリマー、ビニルアルカンポリマー、及びそれらの混合物を含む群から選択される。少なくとも１種のポリプロピレン及び少なくとも１種の天然炭酸カルシウム含有層は、典型的には２０００ｐｐｍ以下、より好ましくは１〜２０００ｐｐｍ、さらに好ましくは５〜１５００ｐｐｍの核形成剤を含有する。
【０２６４】
製造しようとする製品に適していて市販されているものとして当技術分野で周知の任意の酸化防止剤、酸捕捉剤、加工助剤、帯電防止添加剤及び／又は押出助剤を使用することができる。
【０２６５】
少なくとも１種の添加剤は、少なくとも１種のポリプロピレン及び少なくとも１種の天然炭酸カルシウム含有層中に存在し得ることが理解される。多層フィルムの場合、少なくとも１種の添加剤は、少なくとも１種のポリプロピレン及び少なくとも１種の天然炭酸カルシウム含有層中に及び／又は追加の層の少なくとも１つの中に存在することができる。
【０２６６】
本発明の単層又は多層二軸延伸ポリプロピレンフィルムは、当技術分野において既知の任意の方法によって製造することができる。一実施形態によれば、単層又は多層二軸延伸ポリプロピレンフィルムを製造する方法は、
ａ）  少なくとも１種のポリプロピレン及び少なくとも１種の天然炭酸カルシウムを含む組成物を提供する工程、及び
ｂ）  工程ａ）の組成物からフィルムを形成する工程、及び
ｃ）  工程ｂ）で得られたフィルムを縦方向（ＭＤ）及び横方向（ＴＤ）に任意の順序で延伸する工程
を含み、縦方向（ＭＤ）及び横方向（ＴＤ）における延伸は逐次的又は同時に行われ、少なくとも１種の天然炭酸カルシウムは、３．２μｍ〜８．０μｍの重量メジアン粒径ｄ５０を有する。
【０２６７】
方法の工程ａ）で提供される少なくとも１種のポリプロピレン及び少なくとも１種の天然炭酸カルシウムの組成物は、少なくとも１種のポリプロピレン及び少なくとも１種の天然炭酸カルシウムを混合及び／又は混練して混合物を形成することによって得られる複合物であることができる。少なくとも１種のポリプロピレン及び少なくとも１種の天然炭酸カルシウム、及び存在するならば他の任意の添加剤は、適切なミキサー、例えば、ヘンシェルミキサー、スーパーミキサー、タンブラー型ミキサー等の使用により混合及び／又は混練することができる。配合工程は、適切な押出機を用いて、好ましくは二軸スクリュー押出機（共回転又は逆回転）によって、又は任意の他の適切な連続式配合装置、例えば、連続式混練機（Ｂｕｓｓ）、連続式混合機（Ｆａｒｒｅｌ  Ｐｏｍｉｎｉ）、リング押出機（Ｅｘｔｒｉｃｏｍ）等によって行うことができる。押出からの連続ポリマー塊は、水中ペレット化、偏心ペレット化及びウォーターリングペレット化による（ホットカット）ダイフェースペレット化、又は水中での（コールドカット）ストランドペレット化及び慣用のストランドペレット化によりペレット化されて、押出ポリマー塊をペレットに形成することができる。
【０２６８】
好ましくは、方法の工程ａ）で提供される少なくとも１種のポリプロピレン及び少なくとも１種の天然炭酸カルシウムの組成物は、少なくとも１種のポリプロピレン及び少なくとも１種の天然炭酸カルシウムを混合及び／又は混練して混合物を形成し、得られた混合物を連続的にペレット化することによって得られる複合物である。例えば、連続ペレット化は水中で行われる。
【０２６９】
任意に、配合工程は、内部（バッチ式）ミキサー、例えば、バンバリーミキサー（ＨＦミキシンググループ）又はブラベンダーミキサー（ブラベンダー）等を使用する不連続法又はバッチ法でも実施することができる。
【０２７０】
一実施形態によれば、複合物は、複合物の総重量に基づいて、≦３０重量％、好ましくは０．５〜３０重量％、より好ましくは５〜３０重量％の量で少なくとも１種の天然炭酸カルシウムを含む。
【０２７１】
任意の実施形態によれば、方法の工程ａ）で提供される組成物は、上述の添加剤／化合物の１種以上をさらに含む。
【０２７２】
一実施形態によれば、方法の工程ａ）で提供される組成物はマスターバッチである。好ましい実施形態によれば、マスターバッチは、マスターバッチの総重量に基づいて、＞３０と８５重量％との間、好ましくは３５〜８０重量％、より好ましくは４０〜７５重量％の量で少なくとも１種の天然炭酸カルシウムを含む。マスターバッチは、ペレット、ビーズ、又は顆粒の形態であることができる。
【０２７３】
マスターバッチは上記複合物について記載したのと同じ方法により製造できることが理解される。したがって、マスターバッチは、好ましくは、少なくとも１種のポリプロピレン及び少なくとも１種の天然炭酸カルシウムを混合及び／又は混練して混合物を形成することによって得られる。好ましくは、方法の工程ａ）で提供される少なくとも１種のポリプロピレン及び少なくとも１種の天然炭酸カルシウムの組成物は、少なくとも１種のポリプロピレン及び少なくとも１種の天然炭酸カルシウムを混合及び／又は混練して混合物を成形し、得られた混合物を連続的にペレット化することによって得られるマスターバッチである。
【０２７４】
複合物はさらなる加工中に希釈されないという点で、複合物はマスターバッチとは異なることに留意されたい。即ち、マスターバッチはさらなる加工中に希釈される。
【０２７５】
本発明の発明者らは、マスターバッチに本発明の少なくとも１種の天然炭酸カルシウムを使用すると、均一に充填された単層又は多層二軸延伸ポリプロピレンフィルムがもたらされ、したがって高い不透明度で特に低い密度がもたらされることを見出した。
【０２７６】
方法の工程ｂ）が実施される前に、マスターバッチは、好ましくは、（マスターバッチのマトリックスとして使用される）同じ又は異なるポリプロピレン及び／又は上記の少なくとも１種の添加剤と混合される。好ましい実施態様によれば、マスターバッチは、方法の工程ｂ）が実施される前に、（マスターバッチのマトリックスとして使用される）同じポリプロピレンと混合される。
【０２７７】
一実施形態では、少なくとも１種の添加剤がマスターバッチに添加される。
【０２７８】
あるいは、工程ａ）の少なくとも１種のポリプロピレン及び少なくとも１種の天然炭酸カルシウムを含む組成物は、少なくとも１種の天然炭酸カルシウムを少なくとも１種のポリプロピレンの重合方法に添加することによって得られる。すなわち、工程ａ）の少なくとも１種の天然炭酸カルシウムを含む組成物は、少なくとも１種のポリプロピレンの重合方法に、その前又は最中又は後に少なくとも１種の天然炭酸カルシウムを添加することによって得られる。例えば、工程ａ）の少なくとも１種のポリプロピレン及び少なくとも１種の天然炭酸カルシウムを含む組成物は、少なくとも１種のポリプロピレンの重合方法に、その前又は後に、好ましくは後に、少なくとも１種の天然炭酸カルシウムを添加することによって得られる。したがって、工程ａ）の少なくとも１種のポリプロピレン及び少なくとも１種の天然炭酸カルシウムを含む組成物は、そのまま使用できる組成物として提供することができる。
【０２７９】
方法の工程ｂ）は、ポリマーフィルムを製造するために使用される任意の周知の技術によって実施することができる。適切なフィルム押出技術の例は、インフレーションフィルム押出又は流延フィルム押出である。好ましくは、方法の工程ｂ）は流延フィルム押出によって行われる。
【０２８０】
したがって、方法の工程ｂ）は好ましくは押出法である。
【０２８１】
フィルムを形成するための好ましい押出法では、方法の工程ａ）で提供された少なくとも１種のポリプロピレン及び少なくとも１種の天然炭酸カルシウムの溶融組成物は、スロットダイを通して押し出され、そして実質的に非晶質のプレフィルムの形態でチルロール上で急冷される。
【０２８２】
方法の工程ｃ）では、方法の工程ｂ）で得られたフィルムは、縦方向（ＭＤ）及び横方向（ＴＤ）に任意の順序で延伸される。
【０２８３】
例えば、方法の工程ｂ）で得られたフィルムは、再加熱され、縦方向（ＭＤ）及び横方向（ＴＤ）、又は横方向（ＴＤ）及び縦方向（ＭＤ）、又は縦方向（ＭＤ）、横方向（ＴＤ）及び再度縦方向（ＭＤ）及び／又は横方向（ＴＤ）に延伸される。好ましくは、方法の工程ｂ）で得られたフィルムは再加熱され、縦方向（ＭＤ）及び横方向（ＴＤ）に延伸される。
【０２８４】
したがって、工程ｃ）における縦方向（ＭＤ）及び横方向（ＴＤ）における延伸は、逐次的に、同時に又はＬＩＳＩＭ法又はそれらの組み合わせを用いて実施することができる。好ましくは、工程ｃ）における縦方向（ＭＤ）及び横方向（ＴＤ）における延伸は、逐次的に行われる。
【０２８５】
延伸工程ｃ）は、当技術分野において既知の任意の手段によって実施することができる。延伸工程ｃ）を実施するためのそのような方法及び装置は、例えば、既知のＬＩＳＩＭ又はＭＥＳＩＭ法（機械的同時延伸）として当該技術分野において知られている。ＬＩＳＩＭ手順は、ＥＰ１１１２１６７号及びＥＰ０７８５８５８号に詳細に記載されており、これらは参照により本明細書に組み込まれる。ＭＥＳＩＭ法は、ＵＳ２００６／０１１５５４８号明細書に記載されており、これも同様に参照により本明細書に組み込まれる。例えば、同時二軸延伸法は、バッチ式二軸延伸機、例えば、Ｍｏｄｅｌ  Ｍａｘｉ  Ｇｒｉｐ  ７５０Ｓ（ドイツのドクター・コリン社）又はＢｒｕｃｋｎｅｒ  Ｋａｒｏ  ＩＶ（ドイツのブリュックナー・マシーネンバウ社（Ｂｒｕｃｋｎｅｒ  Ｍａｓｃｈｉｎｅｎｂａｕ  ＧｍｂＨ  ＆  Ｃｏ．  ＫＧ）により行うことができる。この延伸方法により、分子配向のためにフィルムが異方性になる。
【０２８６】
縦方向（ＭＤ）における最初の延伸は、所望ならば横方向（ＴＤ）における延伸と同時に行うことができる（同時延伸）。次いでフィルムは冷却され、巻き取られる。
【０２８７】
延伸工程中に、ポリプロピレンを少なくとも１種の天然炭酸カルシウムの表面から剥離することができ、それによって単層又は多層二軸延伸ポリプロピレンフィルムに空隙が形成される。
【０２８８】
延伸は一工程で行ってもよいし、数工程で行ってもよい。一実施形態によれば、方法の工程ｃ）は１〜１０回行われる。
【０２８９】
延伸倍率は、得られるフィルムの通気性及び水蒸気透過性と共に、高延伸時のフィルム破損を決定するため、過度に高い延伸倍率及び過度に低い延伸倍率は避けることが望ましい。一実施形態によれば、方法の工程ｃ）において、工程ｂ）で得られたフィルムは、３〜１２倍、より好ましくは４〜１１倍、最も好ましくは４〜５倍の延伸倍率で各方向に延伸される。
【０２９０】
好ましくは、延伸工程ｃ）は、工程ｂ）で得られたフィルムを
ａ）  縦方向（ＭＤ）に３〜１０、好ましくは４〜８の延伸比で、及び／又は
ｂ）  横方向（ＴＤ）に４〜１２、好ましくは４〜１１の延伸比で
延伸するように行われる。
【０２９１】
一実施形態によれば、方法の工程ｃ）は、１２０〜１８０℃、より好ましくは１３０〜１６０℃の範囲の延伸温度で行われる。
【０２９２】
二軸延伸ポリプロピレンフィルムが多層二軸延伸ポリプロピレンフィルムである場合、フィルムは、延伸工程ｃ）の前又は後に共押出成形によって又は層を積層することによって（押出積層）製造することができる。好ましくは、多層二軸延伸ポリプロピレンフィルムは、延伸工程ｃ）の後に層を積層することによって調製される。一実施形態では、バリア層が多層二軸延伸ポリプロピレンフィルムの層間に導入される。例えば、多層二軸延伸ポリプロピレンフィルムは、２つの隣接する層の間に位置する、アルミニウム層、Ａｌ２Ｏ３層、ＳｉＯｘ層、エチレンビニルアルコール層、ポリ（ビニルアルコール）層、又はポリ塩化ビニリデン層、及びそれらの混合物を含む。したがって、二軸延伸ポリプロピレンフィルムは、積層工程においてバリア層を付加することによって製造することができる。
【０２９３】
本発明の発明者らは、本発明による単層又は多層二軸延伸ポリプロピレンフィルム、特に少なくとも１種のポリプロピレン及び少なくとも１種の天然炭酸カルシウム含有層が低密度を有すること、特にその密度がキャビテーション剤として＜３．２μｍの重量メジアン粒径ｄ５０を有する炭酸カルシウムを使用して二軸延伸フィルム又は層について典型的に達成される密度未満であることを見出した。さらに、二軸延伸ポリプロピレンフィルム、特に少なくとも１種のポリプロピレン及び少なくとも１種の天然炭酸カルシウム含有層は、不透明な外観を有し、特にその密度がキャビテーション剤として＜３．２μｍの重量メジアン粒径ｄ５０を有する炭酸カルシウムを使用して二軸延伸フィルム又は層について典型的に達成される密度未満である。さらに、単層又は多層二軸延伸ポリプロピレンフィルム、特に少なくとも１種のポリプロピレン及び少なくとも１種の天然炭酸カルシウム含有層は、引張強度、破断点伸び又は弾性率等の良好な機械的特性及びさらなる光学的特性を提供する。
【０２９４】
本発明による単層又は多層二軸延伸ポリプロピレンフィルムは、多くの異なる用途に使用することができる。一実施形態によれば、単層又は多層二軸延伸ポリプロピレンフィルムは、花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、好ましくは感圧テープ、箱用ガムテープ、マスキングテープ、積層金属化パンフレットカタログ、印刷積層板、カートンボックス、化粧箱、レストランメニュー、電気製品、例えば、ケーブル絶縁材及びコンデンサに使用される。
【０２９５】
本発明のさらなる態様によれば、本発明による単層又は多層二軸延伸ポリプロピレンフィルムを含む物品が提供され、ここで物品は、花の上包み、タバコの上包み、ＣＤの上包み、収縮性フィルム、離型フィルム、ツイストフィルム、マットフィルム、非電気コンデンサ膜、食品包装、可撓性包装、キャンディーバー包装、衛生用品、ラベル、織物、文房具、フォトアルバム、封筒、窓、カタログ、マニュアル、包装袋、地図、オーディオ／ビデオカセット、工業用テープ、好ましくは感圧テープ、箱用ガムテープ、マスキングテープ、積層金属化パンフレットカタログ、印刷積層板、カートンボックス、化粧箱、レストランメニュー、電気製品、例えば、ケーブル絶縁材及びコンデンサからなる群から選択される。
【０２９６】
本発明の範囲及び関心は、本発明の特定の実施形態を説明することを意図し、非限定的である以下の実施例に基づいてより深く理解される。
【実施例】
【０２９７】
＜1  測定方法及び材料＞
以下に、実施例で実施した測定方法及び材料について説明する。
【０２９８】
＜ＭＦＲ＞
メルトフローレートＭＦＲは、ＩＳＯ  １１３３（２３０℃、２．１６ｋｇ荷重）に従って測定する。
【０２９９】
＜ＭＶＲ＞
メルトボリュームレートＭＶＲは、ＩＳＯ  １１３３（２５０℃／２．１６ｋｇ）に従って測定する。
【０３００】
＜結晶化温度Ｔｃ＞
結晶化温度は、Ｍｅｔｔｌｅｒ−Ｔｏｌｅｄｏ「Ｐｏｌｙｍｅｒ  ＤＳＣ装置（メトラー・トレド社（スイスのＭｅｔｔｌｅｒ−Ｔｏｌｅｄｏ（スイス）ＧｍｂＨ）での示差走査熱量測定（ＤＳＣ）によって測定する。３０℃〜２２５℃の間の１０℃／分の冷却及び加熱走査の間に結晶化曲線を得た。結晶化温度は、吸熱及び発熱のピークと見なした。
【０３０１】
＜粒径＞
未処理の重質炭酸カルシウム含有充填材の粒度分布を、米国のマイクロメリティクス社製のＳｅｄｉｇｒａｐｈ  ５１２０を使用して測定した。この方法及び装置は当業者に知られており、充填剤及び顔料の粒径を決定するために一般に使用される。０．１重量％のＮａ４Ｐ２Ｏ７を含む水溶液中で測定を行った。試料を高速攪拌機及び超音速を用いて分散させた。
【０３０２】
＜比表面積（ＢＥＴ）＞
本明細書を通して、充填材の比表面積（ｍ２／ｇで表される）を、当業者に周知のＢＥＴ法（吸着ガスとして窒素を使用）を使用して決定する（ＩＳＯ  ９２７７：２０１０）。
【０３０３】
＜灰分＞
マスターバッチ及びフィルムの［重量％］での灰分を、焼却炉に５７０℃で２時間入れた焼却るつぼ中で試料を焼却することによって決定した。灰分は、残留無機残渣の総量として測定した。
【０３０４】
＜フィルム厚さ＞
フィルム厚さは、デジタル測定スライドＭｉｔｕｔｏｙｏ  ＩＰ  ６６（ドイツ、ノイス、ミツトヨ・ヨーロッパ社（Ｍｉｔｕｔｏｙｏ  Ｅｕｒｏｐｅ  ＧｍｂＨ））を使用して決定した。測定値をμｍで報告した。
【０３０５】
＜フィルム又は層の密度＞
密度は試験片から決定し、それにより正確な面積のフィルム（１００ｍｍ×１００ｍｍ）を切断し、分析天秤上で秤量する。平均フィルム厚さを、フィルム表面全体にわたって割り当てられた９つの厚さ測定値を取ることによって決定した。密度を計算し、［ｇ／ｃｍ３］で報告した。これらの値から、平均収量（ｍ２／ｋｇ）及び単位重量（ｇ／ｍ２）も計算できる。
【０３０６】
＜輝度Ｒｙ＞
比色値は、Ｄａｔａｃｏｌｏｒ  Ｅｌｒｅｐｈｏ分光計（スイスのデータカラー社（Ｄａｔａｃｏｌｏｒ  ＡＧ））を用いて測定し、ＲｙはＤＩＮ  ５３１６３に従って測定し、ＣＩＥＬＡＢ色差Ｌ＊、ａ＊及びｂ＊はＤＩＮ  ６１７４に従って決定した。
【０３０７】
＜光沢６０°（２０°、８５°）＞
光沢は６０°で測定し、さらに２０°又は８５°で測定してもよい。全ての測定は、ｔｒｉｇｌｏｓｓ光沢計（ドイツのＢｙｋガードナー社（Ｇａｒｄｎｅｒ  ＧｍｂＨ））を用いてＩＳＯ  ２８１３に従って行った。
【０３０８】
＜不透明度＞
不透明度測定は、ＤＩＮ５３１４６に従って、Ｂｙｋ−Ｇａｒｄｎｅｒ  Ｓｐｅｃｔｒｏ−Ｇｕｉｄｅ（ドイツのＢｙｋガードナー社）を使用して、白黒基材上のフィルム試料の白色度を測定することによって行った。不透明度は２つの測定値のコントラスト比である。単位はパーセント％であり、完全に不透明な素材は１００％という不透明度の値を有する。
【０３０９】
＜透過率＞
光透過率（透明度）は、入射光の量に対する全透過光の比率である。ＡＳＴＭ  Ｄ１００３に従って、ヘイズ−ガード／プラス（ドイツのＢｙｋガードナー社）試験装置を使用して光透過率を測定した。
【０３１０】
＜引張強度＞
製造されたフィルム試料を、Ｚｗｉｃｋ／Ｒｏｅｌｌ  Ａｌｌｒｏｕｎｄ  Ｚ０２０装置（ドイツのツヴィック社（Ｚｗｉｃｋ  ＧｍｂＨ  ＆  Ｃｏ．  ＫＧ））でＩＳＯ  ５２７−３に従ってそれらの引張挙動について試験した。引張試験は、縦方向（ＭＤ）及び横方向（ＴＤ）に採取した試料に対して行った。各配合物について少なくとも５つの試料を試験し、平均値を計算する。引張弾性率［ＭＰａ］、引張強度［ＭＰａ］、及び破断点伸び［％］を報告する。フィルム試料の試料サイズは１５ｍｍ×１７０ｍｍであり、試験長さは５ｃｍであった。
【０３１１】
＜最大破断点伸び＞
破断点伸びの決定は、ＩＳＯ  ５２７−３に従って実施した。フィルム試験片の幅は１５ｍｍであり、試験長さは５ｃｍであった。
【０３１２】
＜引張弾性率（弾性率）＞
引張弾性率の決定は、ＩＳＯ  ５２７−３に従って実施した。フィルム試験片の幅は１５ｍｍであり、試験長さは５ｃｍであった。Ｅモジュラスは、０．０２％と２％の伸びでの点の間の引張試験曲線の傾きに対応した。
【０３１３】
＜水蒸気透過率（ＷＶＴＲ）＞
ポリプロピレンフィルムのＷＶＴＲ値は、ＡＳＴＭ  Ｅ３９８に従って、Ｌｙｓｓｙ  Ｌ８０−５０００（デンマークのＰＢＩ−ダンセンサー社（Ｄａｎｓｅｎｓｏｒ  Ａ／Ｓ））測定装置を用いて測定した。
【０３１４】
＜２  材料＞
ＣＣ１（本発明）：天然の重質炭酸カルシウムの総重量に基づいて０．５重量％のステアリン酸（クロダ、シグマ・アルドリッチ（Ｓｉｇｍａ−Ａｌｄｒｉｃｈ）から市販されている）で表面処理された、スイスのオムヤ・インターナショナル社から市販されている天然の重質炭酸カルシウム（ｄ５０：５μｍ；ｄ９８：２０μｍ）、ＢＥＴ：２．１ｍ２／ｇ。
【０３１５】
ＣＣ２（本発明）：表面処理されていない、スイスのオムヤ・インターナショナル社から市販されている天然の重質炭酸カルシウム（ｄ５０：５μｍ；ｄ９８：３０μｍ）、ＢＥＴ：２．１ｍ２／ｇ。
【０３１６】
ＣＣ３（比較）：表面処理されていない、スイスのオムヤ・インターナショナル社から市販されている天然の重質炭酸カルシウム（ｄ５０：３μｍ；ｄ９８：１２．５μｍ）、ＢＥＴ：２．１ｍ２／ｇ。
【０３１７】
ＣＣ４（比較）：天然の重質炭酸カルシウムの総重量に基づいて０．７重量％のステアリン酸（クロダ、シグマ・アルドリッチから市販されている）で表面処理された、スイスのオムヤ・インターナショナル社から市販されている天然の重質炭酸カルシウム（ｄ５０：１．４μｍ；ｄ９８：５μｍ、＜１μｍの粒子の含有率＝２８％）、ＢＥＴ：５．１ｍ２／ｇ。
【０３１８】
Ｐ１（比較例）：オランダのサビック（Ｓａｂｉｃ）から市販されているポリエチレンテレフタレート（ＰＥＴ）、Ｖａｌｏｘ  ３３４、１０５ｃｍ３／１０分のＭＶＲ（２５０℃／２．１６ｋｇ）（ＩＳＯ  １１３３；技術データシートによる）。
【０３１９】
Ｐ２（比較例）：オランダのサビックから市販されているポリエチレンテレフタレート（ＰＥＴ）、Ｖａｌｏｘ  ３１０４、４０ｃｍ３／１０分のＭＶＲ（２５０℃／２．１６ｋｇ）（ＩＳＯ  １１３３；技術データシートによる）。
【０３２０】
Ｐ３（比較例）：オランダのサビックから市販されているポリエチレンテレフタレート（ＰＥＴ）、Ｖａｌｏｘ  １９５、８２０００ｍＰａｓの溶融粘度（サビック法により決定）（技術データシートによる）。
【０３２１】
ＰＯ１（ポリマーマトリックス）：スイスのダウ・ヨーロッパ（Ｄｏｗ  Ｅｕｒｏｐｅ）から市販されているポリプロピレンホモポリマー、Ｄｏｗ  ＰＰ  Ｈ−３５８−０２、２．１ｇ／１０分のＭＦＲ（２３０℃／２．１６ｋｇ）、０．９０ｇ／ｃｍ３の密度（技術データシートによる）。
【０３２２】
＜３  実施例＞
［実施例１−マスターバッチの調製］
炭酸カルシウム充填剤ＣＣ１〜ＣＣ４及びポリマーＰ１〜Ｐ３及びＰＯ１を含有するポリプロピレンマスターバッチを実験室規模のＢｕｓｓニーダー（スイスのブース社（Ｂｕｓｓ  ＡＧ）からのＢｕｓｓ  ＰＲ４６）で連続的に調製した。調製したマスターバッチの組成及び充填剤含有率を下記の表１にまとめる。正確な充填剤含有率は灰分によって決定した。
【０３２３】
【表１】
2019524935.tif 000002
【０３２４】
［実施例２−ポリプロピレン流延フィルムの製造］
流延フィルムを、直径３０ｍｍ幅のＴダイを有する二軸スクリュー押出機及び温度制御されたチルロールを有する巻き取りシステムを用いて、Ｃｏｌｌｉｎ  Ｌａｂｏｒａｔｏｒｙ  Ｆｉｌｍ  Ｌｉｎｅ  （ドイツのドクター・コリン社）で調製した。チルドロールをＴダイから２０ｍｍ離して、約１５００μｍの厚さを有するポリプロピレンシートを製造した。押出機及びダイの温度は実験を通して一定であった。ダイ温度は２５０℃に設定し、ライン速度は０．８ｍ／分であった。マスターバッチ又はポリマーを純ポリマーＰＯ１と混合して、表２に示す濃度の流延フィルムを得た。
【０３２５】
【表２】
2019524935.tif 000003
【０３２６】
表２に示すフィルムは全て、視覚的に良好な外観を有する良好な品質で製造された流延フィルムである。
【０３２７】
［実施例３−二軸延伸ポリプロピレンフィルムの製造］
二軸ラボストレッチャー（ドイツのドクター・コリン社製のＭｏｄｅｌ  Ｍａｘｉ  Ｇｒｉｐ  ７５０Ｓ二軸ラボ延伸フレーム）を使用して流延フィルムを延伸した。１３５ｍｍ×１３５ｍｍの寸法及び約１５００μｍのフィルム厚さ（表２に与えられた正確な値）を有する流延フィルムを９×９クリップで把持し、流延フィルム表面で測定して１３５℃まで赤外線システムにより加熱した。延伸前の予熱時間は１４５℃で９０秒に固定し、次にフィルムを同時に二軸延伸して２５０ｍｍ／秒×２５０ｍｍ／秒の速度をもたらす６０００ｍｍ／ｓ２×６０００ｍｍ／ｓ２の加速度で最終延伸比まで延伸した。最終寸法に延伸した後、フィルムをファンで直ちに室温に空冷し、次いで延伸機から取り出した。４．６×４．６（３６０％×３６０％）の目標延伸比までフィルムを延伸した。延伸比及び温度は全ての試料について一定に保った。
【０３２８】
得られた配向フィルムの物理的特性、光学的特性及びバリア特性を表３に概説する。
【０３２９】
表３に示す結果は、本発明の配向ポリプロピレンフィルムが良好な品質、低下した密度及び高い不透明度を有することを裏付けている。本発明のフィルムはまた、高い白色度、良好なバリア特性及び良好な機械的特性を有する。
【０３３０】
表３に示された結果を比較することにより、請求項１による粗い炭酸カルシウムを使用すると驚くほどより低いフィルム密度が得られる（実施例２〜５参照、ｄ５０＝５．０μｍ）一方、より細かい炭酸カルシウムを使用すると、フィルム密度が高くなる（比較例６及び７参照、ｄ５０＝３．０μｍ）ことがわかる。発明例２〜５は、０．５８〜０．７０ｇ／ｃｍ３の間のフィルム密度を示し、より細かい炭酸カルシウムを使用する比較例よりも優れているだけでなく、有機キャビテーション剤を使用する比較例よりも優れている。
【０３３１】
さらに、表３から、フィルム厚さ及びＷＶＴＲは、ほぼ同じ全てのフィルムについての通常の偏差を検討しており、ＢＯＰＰフィルムについての通常の範囲内であることがわかる。注目すべきことに、表面処理された炭酸カルシウムを使用した場合の不透明度の著しい改善もある（実施例２及び３参照）。
【０３３２】
【表３】
2019524935.tif 000004
【国際調査報告】
2019524935.tif 000005
2019524935.tif 000006
2019524935.tif 000007